(57)【特許請求の範囲】
【請求項１】
静電電位差による静電潜像が表面に形成される像担持体と、該静電潜像にトナーを付着させてトナー像を形成する現像装置とを有し、記録シート上に転写された該トナー像を加熱加圧して定着させる電子写真装置において、該電子写真装置は、
イ）周回移動する無端状周面を有し、該無端状周面上に弾性体層が形成された加熱定着回転体、
ロ）該加熱定着回転体に圧接されてニップ部を形成する加熱ローラ、
ハ）該ニップ部の出口付近で該加熱ローラの弾性体層に局所的な歪みを生じさせる加圧手段、及び
ニ）該ニップ部に、該トナー像が転写された記録シート又は該ニップ部で該トナー像が転写及び定着される記録シートを送り込む搬送装置を有し、
かつ前記トナーが価数の異なる二種以上の金属塩を含有し、トナー全質量に対し最も多く含まれる金属塩の含有量をａ（質量％）、次に多く含まれる金属塩の含有量をｂ（質量％）としたとき、ａ及びｂが下記式（１）で表される関係であることを特徴とする電子写真装置。
式（１）
２．０≧ａ≧０．１
１．０≧ｂ≧０．０１
７．５≧ａ／ｂ≧１．１  ただしａ、ｂの質量は無水物換算値を表す。
【請求項２】
請求項１記載の電子写真装置において、前記トナーが樹脂粒子を塩析／融着させて製造されたトナーであることを特徴とする電子写真装置。
【請求項３】
請求項１記載の電子写真装置において、前記無端状周面上に弾性体層が形成された加熱定着回転体の表面層が、フッ素ゴム１００質量部当たり、低分子量四フッ化エチレン樹脂微粒子またはポリフルオロアルキルビニルエーテル（ＰＦＡ）樹脂微粒子を３〜５０質量部を配合したフッ素ゴム組成物の加硫物であることを特徴とする電子写真装置。
【請求項４】
前記加熱定着回転体の表面層が、シリコーンゴム上にポリフルオロアルキルビニルエーテル層を設けたものであることを特徴とする請求項１に記載の電子写真装置。
【請求項５】
請求項１記載の電子写真装置において、前記トナーが、樹脂粒子を塩析／融着させて製造し、かつ水系媒体中で粒子を形成する工程及び消臭工程を経て製造されたものであることを特徴とする電子写真装置。
【発明の詳細な説明】
【０００１】
【発明の属する技術分野】
本発明は、複写機、プリンター、ファクシミリ等に適用され、像担持上に静電潜像を形成し、形成された静電潜像をトナーで現像して画像を形成する電子写真装置に関するものである。
【０００２】
【従来の技術】
従来、電子写真プロセスを利用した複写機等においては、記録シート上に形成された未定着トナー像を定着して永久画像にする必要があり、その定着法として加熱、加圧による加熱ロール定着法が一般的である。すなわち、円筒状芯金の内部にヒーターランプを備え、その外周面に耐熱性離型層を形成した加熱ロールと、この加熱ロール（定着ロール）に対し圧接配置され、円筒状芯金の外周面に耐熱弾性体層を形成した加圧ロールとで構成されており、これら両ロール間に、一定の圧力を加えて、未定着トナー像の形成された普通紙等の支持体を挿通させて定着を行う加熱定着ロール方式のものが知られている。この方式に使用される加熱ロール型定着装置は、他の加熱定着法であるフラッシュ定着方式やオーブン定着方式のものと比べて、熱効率が高い為、低電力で、高速性に優れ、しかも、紙詰まりによる火災の危険性も少ないこと等から、現在最も広く利用されている。
【０００３】
しかしながら、加熱ローラ（定着用回転部材）を用いる加熱ローラ定着方式の定着装置では、ハロゲンヒータを内部に有する加熱ローラにより転写材やトナーを加熱する際に、熱容量の大きな定着用の加熱ローラを加熱する必要があるため、省エネルギー効果が悪く、省エネ面で不利であり、また、プリント時に定着装置を暖めるのに時間がかかりプリント時間（ウォーミングアップタイム）が長くなってしまうという問題がある。
【０００４】
近年、この様な加熱ロール型定着装置において定着速度の高速化要求があり、これを満足するには、定着速度に応じてニップ領域の幅、即ちニップ幅を大きくする必要がある。そこで、ニップ幅を大きくする為の方法としては、ロール間の荷重を大きくする方法、または定着ロールと加圧ロールのロール径を大きくする方法等がある。しかしながら、これらの方法で対応できる定着速度には限界があり、それ以上の高速定着領域においては、加熱ロール・ベルト型定着装置が開発されている。
【０００５】
上記の加熱ロール・ベルト型定着装置に用いる加圧ベルトは、主に大きく２つに類別される。具体的には、１）エンドレスベルト状のベースフィルムの上に、プライマーと呼ばれる接着剤を塗布した後、ポリテトラフルオロエチレン（ＰＴＦＥ）や、テトラフルオロエチレンとパーフルオロエチレンの共重合体（ＰＦＡ）等のフッ素樹脂を薄くコーティングしたフッ素樹脂被覆ベルトと、２）エンドレスベルト状のベースフィルムの上に、プライマーを介してシリコーンゴムやフッ素ゴム等を薄く被覆したシリコーンゴム被覆ベルト、またはフッ素ゴム被覆ベルトとに分けられる。
【０００６】
上記記載のゴム層を設けた金属ベルト（ベルト部材）を用い、ベルト部材の内部にベルト部材を加熱する発熱ローラ（発熱ローラ部材）を設けた定着方式としては、例えば、特開平９−１３８５９９号公報、特開２０００−６００５０公報、特開２０００−２６７３５６公報等により開示されている。
【０００７】
しかしながら、上記提案されているエンドレスベルトを用いた定着装置では、加熱ロール方式に比較して、定着荷重（加圧）が低いため、定着強度が弱いという問題点があった。とりわけ、トナー種や転写紙による定着強度のバラツキが大きいという様々な課題を抱えており、同方式を備えた定着装置は高速プリンタや高速複写機には適用されるまでに至っていないのが現状である。
【０００８】
更に、上記定着方式では、トナー像を加熱するために、トナー中に含まれる微量成分を大気中に放出し、使用者にとって不快臭をもたらす場合がある。更に近年、複写機やプリンタの小型化に伴い、オフィス等ではそれらを身近で使用する機会が益々多くなってきている。また、一般家庭で使用される機会も増し、結果として、トナーから発せられる臭気は、従来にも増して使用者に不快感を与えるケースが多くなっている。
【０００９】
【発明が解決しようとする課題】
本発明の目的は、定着温度領域が広く、安定した定着強度を有し、耐オフセット性に優れ、定着部材の寿命が長く、かつ定着時の臭気が低減された電子写真装置を提供することにある。
【００１０】
【課題を解決するための手段】
本発明の上記目的は、下記の構成により達成された。
【００１１】
１．静電電位差による静電潜像が表面に形成される像担持体と、該静電潜像にトナーを付着させてトナー像を形成する現像装置とを有し、記録シート上に転写された該トナー像を加熱加圧して定着させる電子写真装置において、該電子写真装置は、
イ）周回移動する無端状周面を有し、該無端状周面上に弾性体層が形成された加熱定着回転体、
ロ）該加熱定着回転体に圧接されてニップ部を形成する加熱ローラ、
ハ）該ニップ部の出口付近で該加熱ローラの弾性体層に局所的な歪みを生じさせる加圧手段、及び
ニ）該ニップ部に、該トナー像が転写された記録シート又は該ニップ部で該トナー像が転写及び定着される記録シートを送り込む搬送装置を有し、
かつ前記トナーが価数の異なる二種以上の金属塩を含有し、トナー全質量に対し最も多く含まれる金属塩の含有量をａ（質量％）、次に多く含まれる金属塩の含有量をｂ（質量％）としたとき、ａ及びｂが前記式（１）で表される関係であることを特徴とする電子写真装置。
【００１２】
２．前記１記載の電子写真装置において、前記トナーが樹脂粒子を塩析／融着させて製造されたトナーであることを特徴とする電子写真装置。
【００１３】
３．前記１記載の電子写真装置において、前記無端状周面上に弾性体層が形成された加熱定着回転体の表面層が、フッ素ゴム１００質量部当たり、低分子量四フッ化エチレン樹脂微粒子またはポリフルオロアルキルビニルエーテル（ＰＦＡ）樹脂微粒子を３〜５０質量部を配合したフッ素ゴム組成物の加硫物であることを特徴とする電子写真装置。
【００１４】
４．前記加熱定着回転体の表面層が、シリコーンゴム上にポリフルオロアルキルビニルエーテル層を設けたものであることを特徴とする前記３項に記載の電子写真装置。
【００１５】
５．前記１記載の電子写真装置において、前記トナーが、樹脂粒子を塩析／融着させて製造し、かつ水系媒体中で粒子を形成する工程及び消臭工程を経て製造されたものであることを特徴とする電子写真装置。
【００１９】
本発明者らは、上記課題を鑑みて鋭意検討を進めた結果、周回移動する無端状周面を有し、該無端状周面上に弾性体層が形成された加熱定着回転体に圧接されてニップ部を形成するとともに、該ニップ部の出口付近で加熱ローラの弾性体層に局所的な歪みを生じさせる加圧手段と、該ニップ部に、該トナー像が転写された記録シート又は該ニップ部で該トナー像が転写及び定着される記録シートを送り込む搬送装置を用いると共に、価数の異なる二種以上の金属塩を含有し、トナー全質量に対し最も多く含まれる金属塩の含有量をａ（質量％）、次に多く含まれる金属塩の含有量をｂ（質量％）としたとき、ａ及びｂが前記式（１）で表される関係であるトナーを用いること、樹脂粒子を塩析／融着させて製造されたトナーを用いること、あるいは樹脂粒子を塩析／融着させて製造し、かつ水系媒体中で粒子を形成する工程及び消臭工程を経て製造されたトナーを用いることにより、定着荷重が低くても、離型剤滲出効率が高く、定着率が高いことを見いだし、本発明を完成するに至った。
【００２０】
本発明に係る樹脂粒子は、後述するように、乳化重合、ミニエマルション重合等により製造された樹脂粒子を指す。離型剤は、樹脂粒子に含有させたものが好ましいが、樹脂粒子と離型剤粒子を同時に塩析／融着させてトナー粒子としたものでもよい。塩析／融着させて製造したトナーは、トナー中に塩類が均一に、かつ稀薄に存在するため、静電オフセットの発生が少ない。特に、請求項３に係る発明の構成からなる定着装置を用いることにより、定着部材の寿命が大幅に向上する。
【００２１】
また、一般に、乳化重合トナーは、定着時の臭気があり、特に、周回移動する無端状周面を有するエンドレスベルトを使用した定着装置においては、接触加熱時間、いわゆる定着ニップ通過時間が長いため、臭気の発生が多い。そのため、エンドレスベルトを有する定着装置で用いられるトナーにおいては、その製造工程に消臭工程を設けることが好ましい。消臭工程は、具体的には後述するが、酵素、植物抽出成分等による化学的消臭剤の添加、香料／マスキング剤の添加である。
【００２２】
以下、本発明の詳細について説明する。
本発明においては、定着・搬送装置として、周回移動する無端状周面を有し、該無端状周面上に弾性体層が形成された加熱定着回転体に圧接されてニップ部を形成するとともに、該ニップ部の出口付近で加熱ローラの弾性体層に局所的な歪みを生じさせる加圧手段と、該ニップ部に、該トナー像が転写された記録シート又は該ニップ部で該トナー像が転写及び定着される記録シートを送り込む搬送装置を用いることが一つの特徴である。
【００２３】
はじめに、本発明に係る定着装置について説明する。
以下、本発明で用いることのできるエンドレスベルトを有する定着装置の例を示すが、本発明はこれらに限定されるものではない。
【００２４】
図１は、本発明で用いることのできるエンドレスベルトを有する定着装置の一例を示す概略図である。
【００２５】
図１において、定着装置は、加熱源を内蔵する加熱ローラ１と、この加熱ローラ１に圧接するように配置されるエンドレスベルト２と、このエンドレスベルト２を張架する圧力ローラ６および２本のサポートローラ７、８と、エンドレスベルト２を圧力ローラ６に押圧してニップ部を形成する圧力サポートローラ９とで主に構成されている。
【００２６】
加熱ローラ１は、金属製のコア３の周囲に弾性体層４および離型層５を形成したものであり、コア３は、例えば、鉄製、アルミニウム製、ＳＵＳ製等の円筒体で構成されている。コア３の表面には、弾性体層４が設けられている。弾性体層４としては、耐熱性の高い弾性体であれば用いることができ、例えば、ゴム硬度４５°（ＪＩＳ−Ａ）のＨＴＶ（ＨｉｇｈＴｅｍｐｅｒａｔｕｒｅ  Ｖｕｌｃａｎｉｚａｔｉｏｎ）シリコーンゴムが所望の厚さをもって形成することができ、また他の材料を使用することができる。弾性体層のその上には離型層５が設けられており、例えば、ＲＴＶ（Ｒｏｏｍ  Ｔｅｍｐｅｒａｔｕｒｅ  Ｖｕｌｃａｎｉｚａｔｉｏｎ）シリコーンゴムの他に、Ｖｉｔｏｎなどのフッ素ゴムや、ＰＦＡ（パーフルオロアルコキシビニールエーテル共重合樹脂）、ＰＴＦＥ（ポリテトラフルオロエチレン）、ＦＥＰ（四フッ化エチレン六フッ化プロピレン共重合樹脂）などのフッ素樹脂を被覆して用いることができ、これらの離型層は、例えば、ディップコート、チューブで被覆するなどの方法を用いて形成することができる。
【００２７】
また、コア３としては、鉄の他に、例えば、アルミニウムやＳＵＳなどの金属製のものを使用することができる。離型層５としては、シリコーンゴム以外にも、Ｖｉｔｏｎなどのフッ素ゴムや、ＰＦＡ（パーフルオロアルコキシビニールエーテル共重合樹脂）、ＰＴＦＥ（ポリテトラフルオロエチレン）、ＦＥＰ（四フッ化エチレン六フッ化プロピレン共重合樹脂）などのフッ素樹脂を被覆してもよい。
【００２８】
コア３の内部には、加熱源として例えば、ハロゲンランプ等の発熱体１０が固定支持されている。また、加熱ローラ１の表面に近接して温度センサー１１が配置されており、加熱ローラ１の表面の温度が計測される。そして温度センサー１１の計測信号に基づいて、図示しない温度コントローラによって発熱体１０がフィードバック制御され、加熱ローラ１の表面が規定の温度となるように調整されている。
【００２９】
加熱ローラ１の近傍には、不図示の離型剤供給装置が配設されている。離型剤供給装置から加熱ローラ１の表面には離型剤が常に一定量供給されている。これにより、記録シートに未定着トナーが定着される際に、トナーの一部が加熱ローラ１にオフセットするのが防止されている。離型剤供給装置によって供給される離型剤としては、例えば、ジメチルシリコーンオイル（商品名「ＫＦ−９６」：信越化学株式会社製）等を用いることができる。
【００３０】
無端状周面上に弾性体層により形成された加熱定着回転体であるエンドレスベルト２は、例えば、所望の厚さ及び円周長を有するフィルム、例えば、ポリイミドフィルム等の基材上に、例えば、離型層としてシリコーンゴム等を３０μｍ程度の厚さで被覆されたものである。被覆の方法としては、基材表面に離型層を塗設しても良いし、あるいは、チューブ状の離型層材料を基材上に被せた方法でもよい。このエンドレスベルト２は、圧力ローラ６およびサポートローラ７、８の周囲に、一定の張力で張架されている。圧力ローラ６およびサポートローラ７、８は、主にステンレス等で形成されている。これらのうち圧力ローラ６は所望の荷重で加熱ローラ１の中心に向けて押圧され、これによりエンドレスベルト２が加熱ローラ１に巻き回されるように圧接される。このときのニップ幅（記録シートの搬送方向における長さ）は、通常２０ｍｍ程度である。
【００３１】
請求項３に係る発明では、図２に示すように、無端状周面上に弾性体層１４により形成されたエンドレスベルト上に、表面層１５として、フッ素ゴム１００質量部当たり、低分子量四フッ化エチレン樹脂微粒子またはポリフルオロアルキルビニルエーテル（ＰＦＡ）樹脂粒子を３〜５０質量部を配合したフッ素ゴム組成物の加硫物であることが一つの特徴であり、また請求項４に係る発明では、加熱定着回転体の表面層１５が、弾性体層１４であるシリコーンゴム上にポリフルオロアルキルビニルエーテル（ＰＦＡ）層を設けたものであることが特徴である。
【００３２】
本発明に係るポリフルオロアルキルビニルエーテル（ＰＦＡ）としては、テトラフルオロエチレンとＣＦ2＝ＣＦ−Ｏ−Ｒｆ（式中、Ｒｆは炭素数１〜１０のフルオロアルキル基を表す）で示されるフルオロ（アルキルビニルエーテル）の少なくとも１種との共重合体であることが好ましい。ＰＦＡは、好ましくはテトラフルオロエチレン９９〜９２質量％とフルオロ（アルキルビニルエーテル）１〜８質量％から成るものである。また、テトラフルオロエチレン・ヘキサフルオロプロピレン共重合体（ＦＥＰ）としては、好ましくはテトラフルオロエチレン９６〜８７質量％と、ヘキサフルオロプロピレン４〜１３質量％から成る。エトラフルオロエチレン−エチレン共重合体（ＥＴＦＥ）は、好ましくはテトラフルオロエチレン９０〜７４質量％とエチレン１０〜２６質量％から成る。ＥＣＴＦＥは、好ましくはエチレン６８〜１４質量％とクロロトリフルオロエチレン３２〜８６質量％から成る。
【００３３】
一方、圧力ローラ６に対し、トナー１３を有する記録シート（基材ともいう）１２の搬送方向上流側に配置された圧力サポートローラ９は、ステンレスコアに、例えば、シリコーンスポンジ（シリコーンゴム発泡体）を被覆したものである。この圧力サポートローラ９は、エンドレスベルト２の内側から加熱ローラ１の中心方向に一定の荷重で押圧されている。しかし、圧力サポートローラ９は、加熱ローラ１の弾性体層４よりも柔らかい材料で形成されているので、圧力サポートローラ９のスポンジ層が変形し、加熱ローラ１にはほとんど歪みは発生しない。
【００３４】
加熱ローラ１は、図示しないモータにより、適当な周速度で回転駆動されており、この回転によりエンドレスベルト２もほぼ同じ速度で従動回転するようになっている。
【００３５】
次いで、本発明に係るトナーについて説明する。
請求項１及び３に係る発明では、トナーが価数の異なる二種以上の金属塩を含有し、トナー全質量に対し最も多く含まれる金属塩の含有量をａ（質量％）、次に多く含まれる金属塩の含有量をｂ（質量％）としたとき、ａ及びｂが下式（１）で表される関係であることを特徴とする電子写真装置。
【００３６】
式（１）
２．０≧ａ≧０．１
１．０≧ｂ≧０．０１
７．５≧ａ／ｂ≧１．１  ただしａ、ｂの質量は無水物換算値を表す。
【００３７】
本発明でいう金属塩の価数とは、構成する金属元素の価数をいう。
本発明に係る金属塩の価数の測定法としては、例えば、蛍光Ｘ線分析装置「システム３２７０型」〔理学電気工業（株）製〕を用いて、金属塩の金属種（例えば、塩化カルシウムに由来するカルシウム等）から発する蛍光Ｘ線強度を測定することによって求めることができる。具体的な測定法としては、金属塩の含有割合が既知のトナーを複数用意し、各トナー５ｇをペレット化し、金属塩の含有割合（ａおよびｂ）と、当該金属塩の金属種からの蛍光Ｘ線強度（ピーク強度）との関係（検量線）を測定する。次いで、金属塩の含有割合を測定すべきトナー（試料）を同様にペレット化し、凝集剤金属塩の金属種からの蛍光Ｘ線強度を測定することにより、含有割合すなわち「トナー中の金属塩量」を求めることができる。
【００３８】
（金属塩の具体例）
金属塩の添加方法はとくに限定されるものではない。
【００３９】
好ましくは、水系媒体中で調製した樹脂粒子の分散液から、樹脂粒子を塩析、凝集、融着する工程において、２価〜４価の金属塩を塩析剤として、また塩析剤より価数の小さい塩析停止剤を停止し、用いることができる。トナー中の濃度を制御する手段としては、金属塩の添加量、添加時のｐＨ、添加時／添加後の温度によりトナー粒子中に金属塩を封じ込め、その後洗浄水の量により表面の塩類を除去することが好ましい。
【００４０】
また、トナーの製造温度は、１００℃以下にすることが好ましい。それにより、価数の高い金属塩による金属架橋を選択的に進行させ、１２０℃以上となる定着温度域において、価数の小さい金属イオンにより、金属架橋構造を弱めることができる。
【００４１】
本発明に係るトナーにおいては、金属架橋を効率よく進行させるため、金属塩は、無機金属塩であることが好ましく、金属塩の具体的な例を以下に示す。
【００４２】
２価の金属塩としては、塩化マグネシウム、塩化カルシウム、塩化亜鉛、硫酸銅、硫酸マグネシウム、硫酸マンガン等が挙げられ、３価の金属塩としては、塩化アルミニウム、塩化鉄等が挙げられる。４価の金属塩としては、硫酸チタニル、塩化スズが挙げられる。
【００４３】
これらは、目的に応じて適宜選択されるが、凝集が適度に速度で進み、トナー粒子径が制御しやすいため２価または３価の金属塩が好ましい。特に好ましくは２価の金属塩を用いる。１価の金属塩としては、塩化ナトリウム、塩化カリウム、塩化リチウムがあげられる。金属塩以外には塩化アンモニウムなどアンモニウム塩を用いることが出来る。また、２価〜３価の金属塩としては、後述の凝集開始剤と同様のものが使用できる。
【００４４】
表１に、本発明で好ましい金属塩の構成を示す。
【００４５】
【表１】
0003925163.tif 000002
【００４６】
本発明に係るトナーとしては、樹脂粒子を塩析／融着させて製造されたトナーであることが特徴であるが、樹脂粒子を会合（すなわち塩析／融着）して成長させる水系媒体には、後述のアニオン性界面活性剤を含むことが好ましい。アニオン性界面活性剤とノニオン性活性剤あるいはカチオン性活性剤を併用しても良いが、アニオン性界面活性剤のみを含むことで粒子径が高い精度で制御できる。アニオン性界面活性剤は、樹脂粒子分散液より持ち込んでもよく、会合時に新たに追加しても良い。
【００４７】
請求項５に係る発明では、トナーが樹脂粒子を塩析／融着させて製造し、かつ水系媒体中で粒子を形成する工程及び消臭工程を経て製造されたものであることが特徴であり、以下に本発明に係る消臭技術について詳細に説明する。
【００４８】
本発明では、水系媒体中で粒子を形成せしめた樹脂と着色剤を含有するトナー粒子を水系媒体から分離するまでのいずれかの工程で、消臭剤による消臭化処理を施す。
【００４９】
本発明で用いることのできる消臭剤の例を以下に示すが、本発明はこれらに限定されるものではない。
【００５０】
（植物抽出成分）
本発明で用いることのできる植物抽出成分とは、植物に由来する抽出物、抽出成分、あるいは植物抽出成分と同等の構造を有する合成物を水等に分散させたものを指す。本発明において、植物抽出成分に係る消臭性物質としては、硫黄系の悪臭成分を無臭化するものが好ましく、例えば、緑茶エキス、柿縮合タンニンや竹エキスなどの植物抽出物が好ましく、これらは硫化水素やメチルメルカプタン等を化学的に分解して無臭分子に変えたり、あるいはこれらの悪臭分子を包み込んで（包接して）無臭化させる効果を有する。
【００５１】
本発明の植物抽出成分を含有する消臭剤を緑茶から製造する場合には、茶葉の生葉粉砕物をエタノールに浸し、次いでこれにより得られたカテキン類、ビタミン類、糖類及び酵素類を含むエタノール抽出溶液を濾過、濃縮することで本発明に係る植物抽出成分を含有する消臭剤を得ることができる。より具体的には、茶葉の生葉を８０℃以下のエタノール、例えば５０〜７０℃のエタノールで抽出して製造されたものであり、この溶液には、茶葉の生葉に含まれるエタノール可溶性の成分及び水溶性成分を包含する。茶葉の生葉のエタノールでの抽出において、そのエタノール抽出液には、（−）−エピカテキン（ＥＣ）、（−）−エピガロカテキン（ＥｇＣ）、（−）−エピカテキンガレート（ＥＣｇ）及び（−）−エピガロカテキンガレート（ＥＧＣｇ）等のフラバノール類、酸化還元酵素、転移酵素、加水分解酵素及び異性化酵素等の酵素類、フラボノール類、例えば、フラボン、イソフラボン、フラボノール、フラバノン、フラバリール、オーロン、アントアニジン、カルコン、ジヒドロカルコン等とフラボノール類のグリコシド、カフェイン、アミノ酸類、フラバンジオール類、多糖類及び蛋白質類、ビタミン類等を含む緑茶エキスと略同様の抽出成分が含まれている。茶葉の生葉成分は、天候、気温、収穫時及び収穫地により変動するので、消臭剤として均一で安定した消臭持続時間をもたらすと共に、消臭剤の消臭効果及び消臭力を補強するために、合成、精製されたビタミンＣ及びビタミンＢ１を、エタノール抽出液に、その固形分の１乃至２質量％添加することが好ましい。
【００５２】
本発明に係る消臭剤は、カテキン類、ビタミン類、糖類及び酵素類を含むエタノールなどのアルコール溶液であり、さらに、茶葉の生葉のアルコールの抽出残渣を含ませることができる。したがって、本発明に係る消臭剤は、茶葉の生葉の粉砕物をアルコールに浸して、生葉に含まれる茶葉の成分を抽出することにより製造することができる。
【００５３】
植物抽出成分を含有する消臭剤の他の具体例としては、ヒノキ、青森ヒバ、ブナ、スギ、クスノキ、ユーカリなどの樹木、香草、カラシ、ワサビ、レモン、カリン、ハッカ、チョウジ、セイロンニッケイ、竹、イリオモテアザミ根茎、あるいはヤエヤマヤシ根などであり、これらの植物体を、粉砕、圧搾、煮沸、あるいは水蒸気蒸留などにより処理することで、抽出物や抽出成分を得ることができる。植物由来の抽出成分、あるいは植物抽出成分と同等の構造を有する合成物の具体的な例としては、ヒノキチオールなどのトロポロン類、α−ピネン、β−ピネン、カンファ、メントール、リモネン、ボルネオール、α−テルピネン、γ−テルピネン、α−テルピネオール、テルピネン−４−オール、シネオールなどのモノテルペン類、α−カジノール、ｔ−ムロールなどのセスキテルペン類、カテキン、タンニンなどのポリフェノール類、２，３，５−トリメチルナフタレンなどのナフタレン誘導体、シトロネロールなどの長鎖脂肪族アルコール、シンナムアルデヒド、シトラール、ペリラアルデヒドなどのアルデヒド類、アリルイソチオシアネートなどのアリル化合物などが挙げられる。また、樹木を蒸し焼きにすることで得られる木酢液も本発明においては使用可能である。植物由来の抽出成分、あるいは植物抽出成分と同等の構造を有する合成物が水に不溶の場合は、界面活性剤など分散剤をもちいて、水に分散して用いることができる。
【００５４】
市販の植物抽出成分消臭剤としては、例えば、Ｆ１１８（株式会社ファイン２製）、デルセン（有恒薬品工業社製）などが好ましく用いられる。
【００５５】
本発明においては、植物抽出成分の少なくとも１つが、フィトンチッド類であることが好ましい。
【００５６】
フィトンチッド系脱臭剤とは、フィトンチッドを含有する植物抽出物を主成分とするもので、針葉樹より抽出した分子量１５，０００〜２，３００，０００の天然高分子物質にアニオン活性剤、グリコール類、特殊活性剤、ホスト化合物等を添加して製造され、その効果は、中和包接法により臭気成分を完全に化学的に分解し、他の物質に変える作用を有する。市販の商品としては、バイオダッシュＤ−２００（ダイソー社製）が好ましく用いられる。
【００５７】
（酵素系消臭剤）
本発明においては、重合性単量体を水系媒体中で重合せしめ、少なくとも樹脂と着色剤を含有するトナー粒子を水系媒体から分離する以前に、酵素を含有する消臭剤により処理することが好ましい。
【００５８】
生体酸化酵素、とりわけ、ある種の金属含有酵素類のなかに、アンモニア、アミン、硫化水素、メルカプタン類、インドール、カルボニル化合物等を酸化分解する機能を持つものが多い。すなわち、臭気分子の多くは移動性水素を有するため、これを脱水素酸化し、ダイマー化、水溶性化及び不揮発化させることにより消臭が可能となる。
【００５９】
消臭効果を有する酵素の具体例としては、タカラーゼ、アミラーゼ、プロテアーゼ、リパーゼ、パパイン、キモパパイン、ペプシン等の酵素を挙げることができる。タカラーゼ酵素は、ヘマトポルフィリンを含み、アポ蛋白質と結合し、鉄が３価スピンの電子状態で、蛋白質のヒスチジンイミダゾール窒素が第５配位座に配位している。また、市販の酵素系消臭剤としては、バイオＣ（コンソルコーポレーション製）、バイオダッシュＰ−５００（ダイソー社製）が好ましく用いられる。
【００６０】
（金属フタロシアニン類及びそれを用いた人工酵素系消臭剤）
本発明においては、金属フタロシアニン系消臭剤を用いること、金属フタロシアニン類を含有する人工酵素系消臭剤を用いてトナーを製造することが好ましい。
【００６１】
天然酵素であるタカラーゼと類似の触媒活性を有する金属フタロシアニン誘導体、好ましくはカルボキシフタロシアニン鉄錯体、特に好ましくはオクタカルボキシフタロシアニン鉄鉄錯体は、タカラーゼと類似の反応機構で臭気分子を分解する効果を有する。オクタカルボキシフタロシアニン鉄錯体の分子構造を以下に示す。
【００６２】
【化１】
0003925163.tif 000003
【００６３】
例えば、メルカプタンの酸化機構の例をとると、次の化学反応で示される。
２Ｒ−ＳＨ＋２ＯＨ-→２Ｒ−Ｓ-＋２Ｈ2Ｏ                      （１）
２Ｒ−Ｓ-＋２Ｈ2Ｏ＋Ｏ2→Ｒ−Ｓ−Ｓ−Ｒ＋Ｈ2Ｏ2＋２ＯＨ-     （２）
（ただし、Ｒ：ＣＨ3又はＣ2Ｈ5）
上式（１）の反応で生じたチオラートアニオンは、酸素とともに金属フタロシアニンに配位して三元錯体である活性種となり、次いで上式（２）のように、この活性種に配位しているチオラートアオニンは、ジスルフィドに２量化されることにより消臭される。このように、金属フタロシアニンを消臭剤として用いた場合、
１：反応速度が速く分解効率がよい
２：常温で反応が進行する
３：水系反応であるために環境汚染の心配がない
４：サイクル反応であるため、触媒寿命が長いなどの悪臭を分解する上に有利等の条件を具備している。
【００６４】
また、本発明においては、金属フタロシアニン誘導体と高分子化合物とをイオン結合させた人工酵素を消臭剤として用いる。高分子化合物の具体例としては、シクロデキストリンが好ましく用いられる。
【００６５】
（微生物消臭剤）
本発明では、重合性単量体を水系媒体中で重合せしめ、少なくとも樹脂と着色剤を含有するトナー粒子を水系媒体から分離する以前に、微生物系消臭剤により処理することが好ましい。
【００６６】
本発明に係る微生物系消臭剤としては、微生物培養液を用いた消臭剤が使用される。微生物としては、例えば、バチルス属、エンテロバクター属、ストレプトコッカス属、リゾープス属、アスペルギルス属から選ばれる１種以上の微生物を挙げることができる。更には、ニトロソモナス属、ニトロバクター属及びシュードモナス属の微生物が好ましく使用される。微生物消臭剤は、これらの微生物１０質量部に対して、糖類５〜１００質量部、水溶性窒素化合物０．１〜５０質量部及び水１０００〜５００００質量部からなる混合物を、温度２０〜４０℃、酸素供給量０．０２〜２．０リットル／分の条件下で１５〜４０時間培養後、遠心分離により得られた上澄み液または培養液を乾燥して得られる。培養液には、必要に応じ微生物を担持するためにオガクズなどの多孔性粉末２０〜３００質量部を加えてもよい。また、これら微生物系消臭剤には、液状アルデヒド、具体的にはグルタルアルデヒドを併せて使用しても良い。液状アルデヒドとの混合により、その消臭効果が一層高まり好ましい。
【００６７】
本発明に好ましく使用される微生物の具体例としては、バチルス（Ｂａｃｉｌｌｕｓ）属の微生物としては、特にバチルス・サブチルス（Ｂ．ｓｕｂｔｉｌｉｓ）［ＩＡＭ（Ｉｎｓｔｉｔｕｔｅ  ｏｆ  Ａｐｐｌｉｅｄ  Ｍｉｃｒｏｂｉｏｌｏｇｙ；東京大学応用微生物研究所有用菌株保存施設の略称；以下同様にこの略称で示す）１１６８］、バチルス・ナットウ（Ｂ．ｎａｔｔｏ）［ＩＦＯ（Ｉｎｓｔｉｔｕｔｅ  ｆｏｒ  Ｆｅｒｍｅｎｔａｔｉｏｎ  Ｏｓａｋａ：財団法人発酵研究所：の略称；以下同様にこの略称で示す）３００９］が好適であるが、この他に、バルチス・コアギュラス（Ｂ．ｃｏａｇｕｌａｎｓ）［ＩＡＭ  １１１５］、バチルス・マセランス（Ｂ．ｍａｃｅｒａｎｓ）  ［ＩＡＭ  １２４３］も利用できる。
【００６８】
エンテロバクター（Ｅｎｔｅｒｏｂａｃｔｅｒ）属の微生物としては、エンテロバクター・サカザキ（Ｅ．ｓａｋａｚａｋｉ）［ＩＡＭ  １２６６０］、エンテロバクター・アグロネランス（Ｅ．ａｇｇｌｏｎｅｒａｎｓ）［ＩＡＭ  １２６５９］などを用いることができる。
【００６９】
ストレプトコッカス（Ｓｔｒｅｐｔｏｃｏｃｃｕｓ）属の微生物としては、ストレプトコッカス・フェカリス（Ｓ．ｆａｅｃａｌｉｓ）［ＩＡＭ  １１１９］、ストレプトコッカス・クレモリス（Ｓ．ｃｒｅｍｏｒｉｓ）［ＩＡＭ  １１５０］及びストレプトコッカス・ラクチス（Ｓ．ｌａｃｔｉｓ）［ＩＦＯ  １２５４６］などを用いることができる。
【００７０】
リゾープス（Ｒｈｉｚｏｐｕｓ）属の微生物（カビ）としては、リゾープス・ホーモサエンシス（Ｒ．ｆｏｒｍｏｓａｅｎｓｉｓ）［ＩＡＭ  ６２５０］、リゾープス・オリザエ（Ｒ．ｏｒｙｚａｅ）［ＩＡＭ６００６］などを用いることができる。
【００７１】
アスペルギルス（Ａｓｐｅｒｇｉｌｌｕｓ）属の微生物としては、アスペルギルス・オリザエ（Ａ．ｏｒｙｚａｅ）［ＩＦＯ  ４１７６］、アスペルギルス・ニガー（Ａ．ｎｉｇｅｒ）［ＩＦＯ  ４０６６］などを用いることができる。
【００７２】
ニトロソモナス（Ｎｉｔｒｏｓｏｍｏｎａｓ）属の微生物としては、ニトロソモナス・ユーロパエア（Ｎ．ｅｕｒｏｐａｅａ）［ＩＦＯ  １４２９８］などを用いることができる。
【００７３】
ニトロバクター（Ｎｉｔｒｏｂａｃｔｅｒ）属の微生物としては、ニトロバクター・アギリス（Ｎ．ａｇｉｌｉｓ）［ＩＦＯ  １４２９７］などを用いることができる。
【００７４】
シュードモナス（Ｐｓｅｕｄｏｍｏｎａｓ）属としては、シュードモナス・キャリオフィリ（Ｐ．ｃａｒｙｏｐｈｉｌｌｉ）［ＩＦＯ  １２９５０］、シュードモナス・スタッチェリ（Ｐ．ｓｔａｔｚｅｒｉ）［ＩＦＯ  ３７７３］などを用いることができる。
【００７５】
本発明に係る微生物消臭剤は、休眠中の微生物、消臭に有効な有機酸、有機物を分解する酵素を含むものである。すなわち、微生物が糖類やアルコールを乳酸、クエン酸、リンゴ酸等の有機酸に変換したり、酵素（アミラーゼ、プロテアーゼ、リパーゼなど）を産出して、悪臭源（有機物）を分解する作用を奏する。
【００７６】
（植物製油消臭剤１）
本発明に有効な素材とは、クスノキ科、セリ科、フトモモ科、シソ科、マツ科、ヒノキ科、イネ科の植物から得られる植物精油である。
【００７７】
具体的には、以下の植物精油をあげることができる。これらは例えばシナモン油はシナモンから水蒸気蒸留法で抽出された精油であることを示す。また、（）内にはこの精油成分中の主たる構成化合物名称を記載した。これら植物精油は単独でも、混合してもよい。また、主たる構成化合物自体を使用してもよいことは自明である。
【００７８】
クスノキ科としては、例えばシナモン油（ケイ皮アルデヒド、シンナムアルデヒド）、カンファー油（リナロール）、ラベンサラ油（１，８−シネオール、α−テルピネオール）、ラベンサラ・オイゲノール油（１，８−シネオール、オイゲノール）、ローズウッド油（リナロール、α−テルピネオール）、ローリエ油（リナロール、１，８−シネオール、オイゲノール）等を、セリ科としては、例えば、キャラウェイ油（ｄ−カルボン、リモネン）、アニス油（アネトール、アニスアルデヒド）、アンジェリカ油（α−ピネン、α−フェランドレン）、ガルバナム油（ピネン、γ−カジノール）、キャロットシード油（カロトール）、クミン油（クミナール）、コリアンダー油（リナロール、デカナール、デセナール、オクタナール）、ディル油（エポキシメンタン、フェランドレン、カルポン）、フェンネル油（アネトール、フェンコン）、ロベジ油（プチリデンフタライド、β−フェランドレン、酢酸テルピニル、オシメン）等を、フトモモ科としては、例えば、クローブ油（酢酸オイゲノール、オイゲノール）、カユプテ油（１，８−シネオール、α−テルピネオール）、ティートリー油（テルピネノール−４、γ−テルピネン）、ニアウリ油（１，８−シネオール、ビリジフロロール）、ニアウリ・ネロリドール油（ネロリドール）、マートル（ミルテ又はギンパイカ）油（１，８−シネオール、α−ピネン、酢酸ゲラニル）、ユーカリグローブルス油（グロブロール、ピノカルポン、１，８−シネオール）、ユーカリシュタイゲリアナ（ユーカリレモン）油（シトラール、酢酸ゲラニル）、ユーカリスミン油（α−テルピネオール、１，８−シネオール）、ユーカリディーベス油（ピペリトン、フェラドレン）、ユーカリラジアタ油（α−テルピネオール、１，８−シネオール）、ユカリシトリオドラ油（シトロネラール、シトロネロール）を、シソ科としては、例えば、セージ油（ツヨン、カンファー）、パチュリー油（パチュリアルコール、グアイエン）、ラベンダー（高Ｒラベンダー）油（酢酸リナリル、リナロール）、ローズマリー・カンファー油（カンファー、１，８−シネオール）、ローズマリー・シネオール油（１，８−シネオール）、スペアミント油（Ｌ−カルポン、リモネン）、タイム・ゲラニオール油（ゲラニオール、酢酸ゲラニル）、タイム・チモール油（チモール、ｐ−シメン）、タイム・ツヤノール油（ツヤノール−４、テルピネノール−４）、タイム・リナロール油（シナロール、酢酸リナリル）、タイムサツレイオイデス油（ボルネオール、α−テルピネオール、カルバクロール）、パジル油（メチルカビコール）を、マツ科としては、例えば、シダーウッド油（カジネン、アトラントン）、パイン油（α−ピネン、β−ピネン、β−カリオフィレン、α−テルピネオール）、オーシュアカマツ油（α−ピネン、β−ピネン）、シベリアモモ油（酢酸ボルニル、カンフェン）、バルサムモミ油（β−ピネン、酢酸ボルニル）を、ヒノキ科としては、例えば、サイプレス油（α−ピネン、β−ピネン、酢酸テルピニル、セドロール）、ジュニバー・ブランチ油（α−ピネン、β−ピネン、ツヨプセン、サビネン）、ジュニバー・ベリー油（α−ピネン、テルピネノール−４、ゲルマクロン）を、またイネ科としては、例えば、シトロネラ油（メチルイソオイゲノール、ゲラニオール）、パルマローザ油（ゲラニオール、酢酸ゲラニル）、ベチバー油（ベチボ）、レモングラス油（ゲラニアール、ネラール、ゲラニオール）等をそれぞれ挙げることができる。
【００７９】
（植物製油消臭剤２）
本発明に有効な素材とは、オイゲノール、シンナムアルデヒド、ｐ−シメン、ベンズアルデヒド、酢酸ベンジル及び安息香酸ベンジルであり、これらより選択される少なくとも１種を含有することが特徴である。
【００８０】
オイゲノールには、例えばラベンサラオイゲノール（クスノキ科）、パジルオイゲノール（シソ科）、クローブ（フトモモ科）があり、シンナムアルデヒドにはシナモン（クスノキ科）、ｐ−シメンにはタイムチモール（シソ科）があり、また、安息香酸ベンジルには、イランイラン（バンレイシ科）がある。
【００８１】
なお、植物製油とは、種々の植物の花、葉、果実、枝、根等から得られる芳香、揮発性の油を指す。
【００８２】
（アミリスオイル系消臭剤）
本発明におけるアミリスオイルとは、南アメリカ北部のミカン科のアミリス・バルサミフェラ（Ａｍｙｒｉｓ  Ｂａｌｓａｍｉｆｅｒａ）の木部や種子から水蒸気蒸留で抽出された植物精油である。その主成分はカジノール、カジネン、カリオフィレンである。
【００８３】
本発明における使用方法は、アミリスオイルを界面活性剤を使用して水中に乳化させる。この乳化液を重合反応あるいは塩析／融着反応させた後の濾過・洗浄時に洗浄液として使用する。その結果、着色粒子表面に残存する連鎖移動剤と反応し、化学反応によりその臭気成分を分解、消臭するものである。
【００８４】
（大環状ラクトン、大環状ケトン化合物）
香料として用いられる大環状ラクトン化合物としては、例えば、１４−テトラデカノリド、１５−ペンタデカノリド、１１（または１２）−ペンタデセン−１５−オリド、１６−ヘキサデカノリド及び９−ヘキサデセン−１６−オリド等を挙げることができる。
【００８５】
また、香料として用いられる大環状ケトン化合物としては、例えば、シクロペンタデカノン、３−メチル−シクロペンタデカノン、シクロヘキサデカノン、５−シクロヘキサデセン−１−オン、８−シクロヘキサデセン−１−オン、シクロヘプタデカノン、３−エチル−シクロペンタデカノン、３−プロピル−シクロペンタデカノン、９−シクロヘプタデセン−１−オン、シクロヘンエイコサノン、３−メチル−シクロヘンエイコサノン、１１−シクロヘンエイコセン−１−オン等を挙げることができる。
【００８６】
（ピルビン酸エステル類）
本発明においては、以下に示すピルビン酸エステル類を用いることにより安全性の高い効果的な消臭効果を得ることが出来ることを見いだした。
【００８７】
【化２】
0003925163.tif 000004
【００８８】
ここにおいて、Ｒは炭素数１〜１８の直鎖、分岐或いは環状のアルキル基、アルケニル基、アリール基、アラルキル基を表す。更に具体的には、アルキル基としては、メチル基、エチル基、プロピル基、イソプロピル基、ブチル基、イソブチル基、アミル基、イソアミル基、ヘキシル基、へプチル基、オクチル基、ノニル基、２−エチルヘキシル基、デシル基、シクロペンチル基、シクロヘキシル基等の基が挙げられ、アリール基としては、フェニル基、また、トリル基、ｐ−クロルフェニル基等の置換フェニル基が挙げられる。また、アラルキル基としては、ベンジル基、フェネチル基、フェニルプロピル基、メチルベンジル基、ジメチルベンジル基、トリメチルベンジル基、ｐ−イソプロピルベンジル基等を挙げることが出来る。アラルキル基としてはノルボルニル基、シトロネリル基、ゲラニル基等を挙げることが出来る。
【００８９】
これらの化合物の使用に関しては単独若しくは混合物としても用いる事が出来る。ピルビン酸の調製はピルビン酸を公知の方法でエステル化する、或いは乳酸エステルを酸化する方法等により得ることが出来る。
【００９０】
使用方法は、先ずピルビン酸エステル類を界面活性剤を使用して水中に乳化させる。次いで洗浄時に着色粒子全体に対してピルビン酸エステル類が０．００１〜１質量％程度となるようにトナー粒子の洗浄液に添加し洗浄することが好ましい。この工程については繰り返すことでその効果は増大するため、繰り返し洗浄してもよい。
【００９１】
（水に溶解または分散させた消臭剤）
本発明においては、重合性単量体を水系媒体中で重合せしめ、少なくとも樹脂と着色剤を含有するトナー粒子を水系媒体から分離する以前に、水に溶解または分散させた消臭剤液により処理することが好ましく、詳しくは、トナー製造工程である重合工程、塩析／融着工程、固液分離工程、乾燥工程、外添工程のうち、重合工程〜固液分離工程のいずれかの工程で消臭処理することが特に好ましい。
【００９２】
本発明に係る消臭剤溶液は、水を５０質量％以上含有し、更にアルコール類、アルコールアミン類、界面活性剤、クエン酸等の有機酸を含有しても良い。
【００９３】
（トナー粒子表面への消臭剤の吸着）
本発明においては、乾燥時または密封包装後、トナー臭気成分がトナー内部より滲出しても、消臭作用を持続させる観点から、消臭剤は表面に吸着した状態をとることが好ましい。吸着させる方法としては、特に限定されないが、トナーを重合、塩析凝集させる水系媒体に消臭剤を溶解または分散させることが好ましく、後述するトナー濾過洗浄工程で、界面活性剤や塩析剤などの付着物を除去した後に、高濃度の消臭剤液で処理することが特に好ましい。吸着させる消臭剤濃度は、トナーに対して、０．０１〜１０ｐｐｍであることが好ましい。０．０１ｐｐｍ以下では消臭作用の持続性が低く、１０ｐｐｍ以上では帯電特性が安定しない。
【００９４】
また、水系媒体中で上記記載の各連鎖移動剤を含有するラジカル重合性単量体を重合せしめて形成された樹脂と着色剤とからなる重合法トナーでは、重合法トナー中のラジカル重合性単量体が２００ｐｐｍ以下であり、かつ連鎖移動剤が５０ｐｐｍ以下であることが好ましい。そのためには、少なくとも水系媒体中で水溶性重合開始剤を使用し、連鎖移動剤を含むラジカル重合性単量体を重合せしめて形成された樹脂粒子を、水系媒体中で融着させてなる重合法トナーの製造方法では、水溶性重合開始剤を複数回添加して製造することが好ましい。
【００９５】
また、本発明に係る重合法トナーにおいては、連鎖移動剤自体として臭気の少ないものを使用することが好ましく、本発明で用いることのできる連鎖移動剤を以下に列挙するが、本発明はこれらに限定されるものではない。
【００９６】
本発明で用いることのできる連鎖移動剤の一例としては、下記一般式（１）あるいは一般式（２）で表される化合物を挙げることができる。
【００９７】
一般式（１）  ＨＳ−Ｒ1−ＣＯＯＲ2
（式中、Ｒ1は置換基を有してもよい炭素数が１〜１０の炭化水素基であり、Ｒ2は置換基を有してもよい炭素数が２〜２０の炭化水素基を示す。）
前記一般式（１）の化合物として、好ましいものとしては、チオグリコール酸エステル類、３−メルカプトプロピオン酸エステル類をあげることができる。具体的にはチオグリコール酸エステル類として、チオグリコール酸エチル、チオグリコール酸ブチル、チオグリコール酸ｔ−ブチル、チオグリコール酸２−エチルヘキシル、チオグリコール酸オクチル、チオグリコール酸イソオクチル、チオグリコール酸デシル、チオグリコール酸ドデシル、エチレングリコールのチオグリコール酸エステル、ネオペンチルグリコールのチオグリコール酸エステル、トリメチロールプロパンのチオグリコール酸エステル、ペンタエリスリトールのチオグリコール酸エステル、ソルビトールのチオグリコール酸エステルをあげることができ、３−メルカプトプロピオン酸エステル類としては、エチルエステル、オクチルエステル、デシルエステル、ドデシルエステル、ペンタエリスリトールテトラキスエステル、エチレングリコールの３−メルカプトプロピオン酸エステル、ネオペンチルグリコールの３−メルカプトプロピオン酸エステル、トリメチロールプロパンの３−メルカプトプロピオン酸エステル、ペンタエリスリトールの３−メルカプトプロピオン酸エステル、ソルビトールの３−メルカプトプロピオン酸エステルを挙げることができる。
【００９８】
一般式（２）  ＨＳ−Ｒ3
（式中、Ｒ3は置換基を有してもよい炭素数が１〜２０の炭化水素基を表す。）
好ましいものとしては、ｎ−オクチルメルカプタン、２−エチルヘキシルメルカプタン、ｎ−ドデシルメルカプタン、ｓｅｃ−ドデシルメルカプタン、ｔ−ドデシルメルカプタンなどをあげることができる。
【００９９】
また、他の好ましい連鎖移動剤として、テルペン系化合物を挙げることができる。テルペン系化合物は、連鎖移動剤としてメルカプタン系化合物と同じ性能を持ち、且つ加熱による定着時に臭気を発生しない性能を有する化合物がある。即ち、本発明に係るトナーにおいて、テルペン系化合物の中で、モノあるいはセスキテルペン系化合物を連鎖移動剤として使用した重合法により作られた樹脂微粒子を用いたトナーであることが好ましい。更に、モノテルペン系化合物の中で特に好ましい化合物としては、α−ピネン、β−ピネン、３−カレン、カンフェン、リモネン、ターピノーレン、α−ターピネン、ミルセン、α−ターピネオール、β−ターピネオール、リナロール、ネロール、ゲラニオールが挙げられ、セスキテルペン系化合物の中で特に好ましい化合物としては、リンゴフォーレン、カリオフィレンが挙げられる。
【０１００】
本発明で用いることのできるモノテルペン系化合物及びセスキテルペン系化合物連鎖移動剤は、従来知られているチオグリセリン、チオグリコール酸、チオグリコール酸エステル、メルカプタン系化合物、四塩化炭素、クロロホルム等の連鎖移動剤と同じ方法で使用することが可能である。
【０１０１】
本発明において、モノテルペン系化合物又はセスキテルペン系化合物の使用量としては、ラジカル重合性単量体組成物に対して０．０１〜５質量％が好ましく、より好ましくは０．０５〜４質量％である。０．０１質量％以下では効果を発揮することができない、５質量％を越えた場合は未反応の状態で連鎖移動剤が残存し好ましくない。
【０１０２】
また、他の好ましい連鎖移動剤としては、メルカプトシラン系連鎖移動剤を使用することができる。
【０１０３】
本発明で用いることのできるメルカプトシラン系連鎖移動剤としては、例えば、メルカプトメチルジメトキシシラン、メルカプトメチルジエトキシシラン、メルカプトメチルエチルジメトキシシラン、メルカプトメチルエチルジエトキシシラン、２−メルカプトエチルジメトキシシラン、２−メルカプトエチルジエトキシシラン、２−メルカプトエチルエチルジメトキシシラン、２−メルカプトエチルエチルジエトキシシラン、３−メルカプトプロピルメチルジメトキシシラン、３−メルカプトプロピルメチルジエトキシシラン、３−メルカプトプロピルエチルジメトキシシラン、３−メルカプトプロピルエチルジエトキシシラン、４−メルカプトブチルメチルジメトキシシラン、４−メルカプトブチルメチルジエトキシシラン、４−メルカプトブチルエチルジメトキシシラン、４−メルカプトブチルエチルジエトキシシラン、８−メルカプトオクチルエチルジメトキシシラン、８−メルカプトオクチルエチルジエトキシシラン、１２−メルカプトドデシルエチルジメトキシシラン、１２−メルカプトドデシルエチルジエトキシシラン等を挙げることができる。上記化合物の使用量としては、全トナー質量の０．０１〜５質量％が好ましい。
【０１０４】
また、他の好ましい連鎖移動剤として、公知の水溶性連鎖移動剤を用いることができ、例えば、亜硫酸ナトリウム、重亜硫酸ナトリウム、重亜硫酸カリウム、ピロ亜硫酸ナトリウム、ピロ亜硫酸カリウム、クロロメタノール、２−クロロエタノール、１−クロロ−２−プロパノール、２−クロロ−ｎ−プロパノール、３−クロロ−ｎ−プロパノール、２−クロロ−ｎ−ブタノール、３−クロロ−ｎ−ブタノール、４−クロロ−ｎ−ブタノール、クロロペンタノール、クロロヘキサノール、クロロヘプタノール、クロロオクタノール、モノクロロ酢酸、ジクロロ酢酸、トリクロロ酢酸、クロロジフルオロ酢酸、α−クロロプロピオン酸、β−クロロプロピオン酸、ｐ−クロロ安息香酸、２−クロロ−６−フルオロ安息香酸、α−ブロモプロピオン酸、β−ブロモプロピオン酸、２−ブロモ−ｎ−吉草酸、５−ブロモ吉草酸、１１−ウンデカン酸、α−ブロモフェニル酢酸、ｐ−ブロモフェニル酢酸、２−ブロモオクタン酸、２−ブロモペンタン酸、２−ブロモヘキサン酸、６−ブロモヘキサン酸、クロロこはく酸、クロロフマル酸、クロロマレイン酸、クロロマロン酸等が挙げられる。
【０１０５】
次に、本発明で用いられるトナーの製造方法について説明する。
（トナー製造方法）
本発明に係るトナーの製造方法においては、重合性単量体を水系媒体中で重合することが１つの特徴である。すなわち、離型剤を含有する樹脂粒子（核粒子）または被覆層（中間層）を形成する際に、離型剤を単量体に溶解させ、得られる単量体溶液を水系媒体中で油滴分散させ、この系に重合開始剤を添加して重合処理することにより、ラテックス粒子として得る方法である。
【０１０６】
本発明でいう水系媒体とは、水５０〜１００質量％と水溶性の有機溶媒０〜５０質量％とからなる媒体をいう。水溶性の有機溶媒としては、例えば、メタノール、エタノール、イソプロパノール、ブタノール、アセトン、メチルエチルケトン、テトラヒドロフラン等を例示することができ、得られる樹脂を溶解しないアルコール系有機溶媒が好ましい。
【０１０７】
本発明に係るトナーの製造方法の一例を以下に示す。
トナーの製造工程は、主に、以下に示す工程より構成されている。
【０１０８】
１：離型剤及び／又は結晶性ポリエステルが最外層以外の領域（中心部または中間層）に含有されている複合樹脂粒子を得るための多段重合工程（Ｉ）
２：複合樹脂粒子と着色剤粒子とを塩析／融着させてトナー粒子を得る塩析／融着工程（II）
３：トナー粒子の分散液系から当該トナー粒子を濾別し、当該トナー粒子から界面活性剤などを除去する濾過・洗浄工程
４：洗浄処理されたトナー粒子を乾燥する乾燥工程、
５：乾燥処理されたトナー粒子に外添剤を添加する工程
から構成される。
【０１０９】
以下、各工程について、詳細に説明する。
〔多段重合工程（Ｉ）〕
多段重合工程（Ｉ）は、多段重合法により、樹脂粒子の表面に、単量体の重合体からなる被覆層を形成することにより、複合樹脂粒子を製造する工程である。
【０１１０】
本発明においては、製造の安定性および得られるトナーの破砕強度の観点から三段重合以上の多段重合法を採用することが好ましい。
【０１１１】
以下に、多段重合法の代表例である二段重合法および三段重合法について説明する。
【０１１２】
〈二段重合法〉
二段重合法は、離型剤を含有する高分子量樹脂から形成される中心部（核）と、低分子量樹脂から形成される外層（殻）とにより構成される複合樹脂粒子を製造する方法である。すなわち、二段重合法で得られる複合樹脂粒子は、核と１層の被覆層より構成されるものである。
【０１１３】
この方法を具体的に説明すると、先ず、離型剤を単量体Ｌに溶解させて単量体溶液を調製し、この単量体溶液を水系媒体（例えば、界面活性剤水溶液）中に油滴分散させた後、この系を重合処理（第１段重合）することにより、離型剤を含む高分子量の樹脂粒子の分散液を調製するものである。
【０１１４】
次いで、この樹脂粒子の分散液に、重合開始剤と低分子量樹脂を得るための単量体Ｌとを添加し、樹脂粒子の存在下で単量体Ｌを重合処理（第２段重合）を行うことにより、樹脂粒子の表面に、低分子量の樹脂（単量体Ｌの重合体）からなる被覆層を形成する方法である。
【０１１５】
〈三段重合法〉
三段重合法は、高分子量樹脂から形成される中心部（核）、離型剤を含有する中間層及び低分子量樹脂から形成される外層（殻）とにより構成される複合樹脂粒子を製造する方法である。すなわち、三段重合法で得られる複合樹脂粒子は、核と２層の被覆層から構成されるものである。
【０１１６】
この方法を具体的に説明すると、先ず、常法に従った重合処理（第１段重合）により得られた樹脂粒子の分散液を、水系媒体（例えば、界面活性剤の水溶液）に添加するとともに、上記水系媒体中に、離型剤を単量体Ｍに溶解させてなる単量体溶液を油滴分散させた後、この系を重合処理（第２段重合）することにより、樹脂粒子（核粒子）の表面に、離型剤を含有する樹脂（単量体Ｍの重合体）からなる被覆層（中間層）を形成して、複合樹脂粒子（高分子量樹脂−中間分子量樹脂）の分散液を調製する。
【０１１７】
次いで、得られた複合樹脂粒子の分散液に、重合開始剤と低分子量樹脂を得るための単量体Ｌとを添加し、複合樹脂粒子の存在下で単量体Ｌを重合処理（第３段重合）することにより、複合樹脂粒子の表面に、低分子量の樹脂（単量体Ｌの重合体）からなる被覆層を形成する。上記方法において、第２段重合を組み入れることにより、離型剤を微細かつ均一に分散することができ好ましい。
【０１１８】
離型剤を含有する樹脂粒子または被覆層を形成するために好適な重合法としては、臨界ミセル濃度以下の濃度の界面活性剤を溶解してなる水系媒体中に、離型剤を単量体に溶解した単量体溶液を、機械的エネルギーを利用して油滴分散させて分散液を調製し、得られた分散液に水溶性重合開始剤を添加して、油滴内でラジカル重合させる方法（以下、本発明では「ミニエマルジョン法」という。）を挙げることができ、本発明の効果をより発揮することができ好ましい。なお、上記方法において、水溶性重合開始剤に代えて、あるいは水溶性重合開始剤と共に、油溶性重合開始剤を用いても良い。
【０１１９】
機械的に油滴を形成するミニエマルジョン法によれば、通常の乳化重合法とは異なり、油相に溶解させた離型剤が脱離することがなく、形成される樹脂粒子または被覆層内に十分な量の離型剤を導入することができる。
【０１２０】
ここで、機械的エネルギーによる油滴分散を行うための分散機としては、特に限定されるものではなく、例えば、高速回転するローターを備えた攪拌装置「クレアミックス（ＣＬＥＡＲＭＩＸ）」（エム・テクニック（株）製）、超音波分散機、機械式ホモジナイザー、マントンゴーリンおよび圧力式ホモジナイザーなどを挙げることができる。また、分散粒子径としては、１０〜１０００ｎｍとされ、好ましくは５０〜１０００ｎｍ、更に好ましくは３０〜３００ｎｍである。
【０１２１】
なお、離型剤を含有する樹脂粒子または被覆層を形成するための他の重合法として、乳化重合法、懸濁重合法、シード重合法などの公知の方法を採用することもできる。また、これらの重合法は、複合樹脂粒子を構成する樹脂粒子（核粒子）または被覆層であって、離型剤及び結晶性ポリエステルを含有しないものを得るためにも採用することができる。
【０１２２】
この重合工程（Ｉ）で得られる複合樹脂粒子の粒子径は、電気泳動光散乱光度計「ＥＬＳ−８００」（大塚電子社製）を用いて測定される質量平均粒径で１０〜１０００ｎｍの範囲にあることが好ましい。
【０１２３】
また、複合樹脂粒子のガラス転移温度（Ｔｇ）は４８〜７４℃の範囲にあることが好ましく、更に好ましくは５２〜６４℃である。
【０１２４】
また、複合樹脂粒子の軟化点は９５〜１４０℃の範囲にあることが好ましい。
〔塩析／融着工程（II）〕
この塩析／融着工程（II）は、前記多段重合工程（Ｉ）によって得られた複合樹脂粒子と着色剤粒子とを塩析／融着させる（塩析と融着とを同時に進行させる）ことによって、不定形（非球形）のトナー粒子を得る工程である。
【０１２５】
本発明でいう塩析とは、水性媒体中に分散した状態にある複合樹脂粒子を塩の作用を利用して凝集させることをいう。また、融着とは、上記塩析によって凝集した樹脂粒子同士の粒子間界面を消失させることをいう。本発明の塩析／融着とは、塩析と融着の２つの工程が順次に起こること、または順次におこさせる行為をさす。塩析と融着とを同時に行わせるためには、複合樹脂粒子を構成する樹脂のガラス転移温度（Ｔｇ）以上の温度条件下において粒子（複合樹脂粒子、着色剤粒子）を凝集させる必要がある。
【０１２６】
この塩析／融着工程（II）では、複合樹脂粒子および着色剤粒子とともに、荷電制御剤などの内添剤粒子（数平均一次粒子径が１０〜１０００ｎｍ程度の微粒子）を塩析／融着させてもよい。また、着色剤粒子は、表面改質されていてもよく、表面改質剤としては、従来公知のものを使用することができる。
【０１２７】
着色剤粒子は、水性媒体中に分散された状態で塩析／融着処理が施される。着色剤粒子が分散される水性媒体は、臨界ミセル濃度（ＣＭＣ）以上の濃度で界面活性剤が溶解されている水溶液が好ましい。
【０１２８】
着色剤粒子の分散処理に使用する分散機は、特に限定されないが、好ましくは、高速回転するローターを備えた攪拌装置「クレアミックス（ＣＬＥＡＲＭＩＸ）」（エム・テクニック（株）製）、超音波分散機、機械的ホモジナイザー、マントンゴーリン、圧力式ホモジナイザー等の加圧分散機、ゲッツマンミル、ダイヤモンドファインミル等の媒体型分散機が挙げられる。
【０１２９】
複合樹脂粒子と着色剤粒子とを塩析／融着させるためには、複合樹脂粒子および着色剤粒子が分散している分散液中に、臨界凝集濃度以上の塩析剤（凝集剤）を添加するとともに、この分散液を、複合樹脂粒子のガラス転移温度（Ｔｇ）以上に加熱することが必要である。
【０１３０】
塩析／融着させるために好適な温度範囲としては、（Ｔｇ＋１０）〜（Ｔｇ＋５０℃）とされ、特に好ましくは（Ｔｇ＋１５）〜（Ｔｇ＋４０℃）とされる。また、融着を効果的に行なわせるために、水に無限溶解する有機溶媒を添加してもよい。
【０１３１】
〔濾過・洗浄工程〕
この濾過・洗浄工程では、上記の工程で得られたトナー粒子の分散系から当該トナー粒子を濾別する濾過処理と、濾別されたトナー粒子（ケーキ状の集合物）から界面活性剤や塩析剤などの付着物を除去する洗浄処理とが施される。
【０１３２】
ここに、濾過処理方法としては、遠心分離法、ヌッチェ等を使用して行う減圧濾過法、フィルタープレス等を使用して行う濾過法など特に限定されるものではない。
【０１３３】
〔乾燥工程〕
この工程は、洗浄処理されたトナー粒子を乾燥処理する工程である。
【０１３４】
この工程で使用される乾燥機としては、スプレードライヤー、真空凍結乾燥機、減圧乾燥機などを挙げることができ、静置棚乾燥機、移動式棚乾燥機、流動層乾燥機、回転式乾燥機、攪拌式乾燥機などを使用することが好ましい。
【０１３５】
乾燥処理されたトナー粒子の水分は、５質量％以下であることが好ましく、更に好ましくは２質量％以下とされる。
【０１３６】
なお、乾燥処理されたトナー粒子同士が、弱い粒子間引力で凝集している場合には、当該凝集体を解砕処理してもよい。ここに、解砕処理装置としては、ジェットミル、ヘンシェルミキサー、コーヒーミル、フードプロセッサー等の機械式の解砕装置を使用することができる。
【０１３７】
本発明に係るトナーは、着色剤の不存在下において複合樹脂粒子を形成し、当該複合樹脂粒子の分散液に着色剤粒子の分散液を加え、当該複合樹脂粒子と着色剤粒子とを塩析／融着させることにより調製されることが好ましい。
【０１３８】
このように、複合樹脂粒子の調製を着色剤の存在しない系で行うことにより、複合樹脂粒子を得るための重合反応が阻害されることない。このため、本発明に係るトナーによれば、優れた耐オフセット性が損なわれることはなく、トナーの蓄積による定着装置の汚染や画像汚れを発生させることはない。
【０１３９】
また、複合樹脂粒子を得るための重合反応が確実に行われる結果、得られるトナー粒子中に単量体やオリゴマーが残留するようなことはなく、当該トナーを使用する画像形成方法の熱定着工程において、異臭を発生させることはない。
【０１４０】
さらに、得られるトナー粒子の表面特性は均質であり、帯電量分布もシャープとなるため、鮮鋭性に優れた画像を長期にわたり形成することができる。このようなトナー粒子間における組成・分子量・表面特性が均質であるトナーによれば、接触加熱方式による定着工程を含む画像形成方法において、画像支持体に対する良好な接着性（高い定着強度）を維持しながら、耐オフセット性および巻き付き防止特性の向上を図ることができ、適度の光沢を有する画像を得ることができる。
【０１４１】
次に、トナー製造工程で用いられる各構成因子について、詳細に説明する。
（重合性単量体）
本発明に用いられる樹脂（バインダー）を造るための重合性単量体としては、疎水性単量体を必須の構成成分とし、必要に応じて架橋性単量体が用いられる。また、下記するごとく酸性極性基を有する単量体又は塩基性極性基を有するモノマーを少なくとも１種類含有するのが望ましい。
【０１４２】
（１）疎水性単量体
単量体成分を構成する疎水性単量体としては、特に限定されるものではなく従来公知の単量体を用いることができる。また、要求される特性を満たすように、１種または２種以上のものを組み合わせて用いることができる。
【０１４３】
具体的には、モノビニル芳香族系単量体、（メタ）アクリル酸エステル系単量体、ビニルエステル系単量体、ビニルエーテル系単量体、モノオレフィン系単量体、ジオレフィン系単量体、ハロゲン化オレフィン系単量体等を用いることができる。
【０１４４】
ビニル芳香族系単量体としては、例えば、スチレン、ｏ−メチルスチレン、ｍ−メチルスチレン、ｐ−メチルスチレン、ｐ−メトキシスチレン、ｐ−フェニルスチレン、ｐ−クロロスチレン、ｐ−エチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、２，４−ジメチルスチレン、３，４−ジクロロスチレン等のスチレン系単量体およびその誘導体が挙げられる。
【０１４５】
アクリル系単量体としては、アクリル酸、メタクリル酸、アクリル酸メチル、アクリル酸エチル、アクリル酸ブチル、アクリル酸−２−エチルヘキシル、アクリル酸シクロヘキシル、アクリル酸フェニル、メタクリル酸メチル、メタクリル酸エチル、メタクリル酸ブチル、メタクリル酸ヘキシル、メタクリル酸−２−エチルヘキシル、β−ヒドロキシアクリル酸エチル、γ−アミノアクリル酸プロピル、メタクリル酸ステアリル、メタクリル酸ジメチルアミノエチル、メタクリル酸ジエチルアミノエチル等が挙げられる。
【０１４６】
ビニルエステル系単量体としては、酢酸ビニル、プロピオン酸ビニル、ベンゾエ酸ビニル等が挙げられる。
【０１４７】
ビニルエーテル系単量体としては、ビニルメチルエーテル、ビニルエチルエーテル、ビニルイソブチルエーテル、ビニルフェニルエーテル等が挙げられる。
【０１４８】
モノオレフィン系単量体としては、エチレン、プロピレン、イソブチレン、１−ブテン、１−ペンテン、４−メチル−１−ペンテン等が挙げられる。
【０１４９】
ジオレフィン系単量体としては、ブタジエン、イソプレン、クロロプレン等が挙げられる。
【０１５０】
（２）架橋性単量体
樹脂粒子の特性を改良するために架橋性単量体を添加しても良い。架橋性単量体としては、例えば、ジビニルベンゼン、ジビニルナフタレン、ジビニルエーテル、ジエチレングリコールメタクリレート、エチレングリコールジメタクリレート、ポリエチレングリコールジメタクリレート、フタル酸ジアリル等の不飽和結合を２個以上有するものが挙げられる。
【０１５１】
（３）酸性極性基を有する単量体
酸性極性基を有する単量体としては、（ａ）カルボキシル基（−ＣＯＯＨ）を有するα，β−エチレン性不飽和化合物及び（ｂ）スルホン基（−ＳＯ3Ｈ）を有するα，β−エチレン性不飽和化合物を挙げることができる。
【０１５２】
（ａ）の−ＣＯＯ基を有するα，β−エチレン性不飽和化合物の例としては、アクリル酸、メタアクリル酸、フマール酸、マレイン酸、イタコン酸、ケイ皮酸、マレイン酸モノブチルエステル、マレイン酸モノオクチルエステル、およびこれらのＮａ、Ｚｎ等の金属塩類等を挙げることができる。
【０１５３】
（ｂ）の−ＳＯ3Ｈ基を有するα，β−エチレン性不飽和化合物の例としてはスルホン化スチレン、そのＮａ塩、アリルスルホコハク酸、アリルスルホコハク酸オクチル、そのＮａ塩等を挙げることができる。
【０１５４】
（４）塩基性極性基を有するモノマー
塩基性極性基を有するモノマーとしては、（ｉ）アミン基或いは４級アンモニウム基を有する炭素原子数１〜１２、好ましくは２〜８、特に好ましくは２の脂肪族アルコールの（メタ）アクリル酸エステル、（ii）（メタ）アクリル酸アミド或いは随意Ｎ上で炭素原子数１〜１８のアルキル基でモノ又はジ置換された（メタ）アクリル酸アミド、（iii）Ｎを環員として有する複素環基で置換されたビニール化合物及び（iv）Ｎ，Ｎ−ジアリル−アルキルアミン或いはその四級アンモニウム塩を例示することができる。中でも、（ｉ）のアミン基或いは四級アンモニウム基を有する脂肪族アルコールの（メタ）アクリル酸エステルが塩基性極性基を有するモノマーとして好ましい。
【０１５５】
（ｉ）のアミン基或いは四級アンモニウム基を有する脂肪族アルコールの（メタ）アクリル酸エステルの例としては、ジメチルアミノエチルアクリレート、ジメチルアミノエチルメタクリレート、ジエチルアミノエチルアクリレート、ジエチルアミノエチルメタクリレート、上記４化合物の四級アンモニウム塩、３−ジメチルアミノフェニルアクリレート、２−ヒドロキシ−３−メタクリルオキシプロピルトリメチルアンモニウム塩等を挙げることができる。
【０１５６】
（ii）の（メタ）アクリル酸アミド或いはＮ上で随意モノ又はジアルキル置換された（メタ）アクリル酸アミドとしては、アクリルアミド、Ｎ−ブチルアクリルアミド、Ｎ，Ｎ−ジブチルアクリルアミド、ピペリジルアクリルアミド、メタクリルアミド、Ｎ−ブチルメタクリルアミド、Ｎ，Ｎ−ジメチルアクリルアミド、Ｎ−オクタデシルアクリルアミド等を挙げることができる。
【０１５７】
（iii）のＮを環員として有する複素環基で置換されたビニル化合物としては、ビニルピリジン、ビニルピロリドン、ビニル−Ｎ−メチルピリジニウムクロリド、ビニル−Ｎ−エチルピリジニウムクロリド等を挙げることができる。
【０１５８】
（iv）のＮ，Ｎ−ジアリル−アルキルアミンの例としては、Ｎ，Ｎ−ジアリルメチルアンモニウムクロリド、Ｎ，Ｎ−ジアリルエチルアンモニウムクロリド等を挙げることができる。
【０１５９】
（重合開始剤）
本発明に用いられるラジカル重合開始剤は、水溶性であれば適宜使用が可能である。例えば、過硫酸塩（例えば、過硫酸カリウム、過硫酸アンモニウム等）、アゾ系化合物（例えば、４，４′−アゾビス４−シアノ吉草酸及びその塩、２，２′−アゾビス（２−アミジノプロパン）塩等）、パーオキシド化合物等が挙げられる。更に、上記ラジカル性重合開始剤は、必要に応じて還元剤と組み合わせレドックス系開始剤とする事が可能である。レドックス系開始剤を用いることにより、重合活性が上昇し、重合温度の低下が図れ、更に重合時間の短縮が達成でき好ましい。
【０１６０】
重合温度は、重合開始剤の最低ラジカル生成温度以上であればどの温度を選択しても良いが例えば５０℃から９０℃の範囲が用いられる。但し、常温開始の重合開始剤、例えば過酸化水素−還元剤（アスコルビン酸等）の組み合わせを用いる事で、室温またはそれ以上の温度で重合する事も可能である。
【０１６１】
（界面活性剤）
前述の重合性単量体を使用して、特にミニエマルジョン重合を行うためには、界面活性剤を使用して水系媒体中に油滴分散を行うことが好ましい。この際に使用することのできる界面活性剤としては、特に限定されるものでは無いが、下記のイオン性界面活性剤を好適な化合物の例として挙げることができる。
【０１６２】
イオン性界面活性剤としては、例えば、スルホン酸塩（ドデシルベンゼンスルホン酸ナトリウム、アリールアルキルポリエーテルスルホン酸ナトリウム、３，３−ジスルホンジフェニル尿素−４，４−ジアゾ−ビス−アミノ−８−ナフトール−６−スルホン酸ナトリウム、オルト−カルボキシベンゼン−アゾ−ジメチルアニリン、２，２，５，５−テトラメチル−トリフェニルメタン−４，４−ジアゾ−ビス−β−ナフトール−６−スルホン酸ナトリウム等）、硫酸エステル塩（ドデシル硫酸ナトリウム、テトラデシル硫酸ナトリウム、ペンタデシル硫酸ナトリウム、オクチル硫酸ナトリウム等）、脂肪酸塩（オレイン酸ナトリウム、ラウリン酸ナトリウム、カプリン酸ナトリウム、カプリル酸ナトリウム、カプロン酸ナトリウム、ステアリン酸カリウム、オレイン酸カルシウム等）が挙げられる。
【０１６３】
また、ノニオン性界面活性剤も使用することができる。具体的には、例えば、ポリエチレンオキサイド、ポリプロピレンオキサイド、ポリプロピレンオキサイドとポリエチレンオキサイドの組み合わせ、ポリエチレングリコールと高級脂肪酸とのエステル、アルキルフェノールポリエチレンオキサイド、高級脂肪酸とポリエチレングリコールのエステル、高級脂肪酸とポリプロピレンオキサイドのエステル、ソルビタンエステル等をあげることができる。
【０１６４】
本発明において、これら界面活性剤は、主に乳化重合時の乳化剤として使用されるが、他の工程または他の目的で使用してもよい。
【０１６５】
（樹脂粒子、トナーの分子量分布）
本発明に係るトナーは、ピークまたは肩が１００，０００〜１，０００，０００、および１，０００〜５０，０００に存在することが好ましく、さらにピークまたは肩が１００，０００〜１，０００，０００、２５，０００〜１５０，０００及び１，０００〜５０，０００に存在することがさらに好ましい。
【０１６６】
樹脂粒子の分子量は、１００，０００〜１，０００，０００の領域にピークもしくは肩を有する高分子量成分と、１，０００から５０，０００未満の領域にピークもしくは肩を有する低分子量成分の両成分を少なくとも含有する樹脂が好ましい。さらに好ましくは、ピーク分子量で１５，０００〜１００，０００の部分にピーク又は肩を有する中間分子量体の樹脂を使用することが好ましい。
【０１６７】
トナーあるいは樹脂の分子量測定方法は、ＴＨＦ（テトラヒドロフラン）を溶媒としたＧＰＣ（ゲルパーミエーションクロマトグラフィー）による測定がよい。すなわち、測定試料０．５〜５ｍｇ、より具体的には１ｍｇに対してＴＨＦを１．０ｍｌ加え、室温にてマグネチックスターラーなどを用いて撹拌を行い、充分に溶解させる。ついで、ポアサイズ０．４５〜０．５０μｍのメンブランフィルターで処理した後に、ＧＰＣへ注入する。ＧＰＣの測定条件は、４０℃にてカラムを安定化させ、ＴＨＦを毎分１．０ｍｌの流速で流し、１ｍｇ／ｍｌの濃度の試料を約１００μｌ注入して測定する。カラムは、市販のポリスチレンジェルカラムを組み合わせて使用することが好ましい。例えば、昭和電工社製のＳｈｏｄｅｘ  ＧＰＣ  ＫＦ−８０１、８０２、８０３、８０４、８０５、８０６、８０７の組合せや、東ソー社製のＴＳＫｇｅｌＧ１０００Ｈ、Ｇ２０００Ｈ、Ｇ３０００Ｈ、Ｇ４０００Ｈ、Ｇ５０００Ｈ、Ｇ６０００Ｈ、Ｇ７０００Ｈ、ＴＳＫｇｕａｒｄ  ｃｏｌｕｍｎの組合せなどを挙げることができる。又、検出器としては、屈折率検出器（ＩＲ検出器）、あるいはＵＶ検出器を用いるとよい。試料の分子量測定では、試料の有する分子量分布を単分散のポリスチレン標準粒子を用いて作成した検量線を用いて算出する。検量線作成用のポリスチレンとしては１０点程度用いるとよい。
【０１６８】
（凝集剤）
本発明で用いられる凝集剤は、金属塩の中から選択されるものが好ましい。
【０１６９】
金属塩としては、一価の金属、例えばナトリウム、カリウム、リチウム等のアルカリ金属の塩、二価の金属、例えばカルシウム、マグネシウム等のアルカリ土類金属の塩、マンガン、銅等の二価の金属塩、鉄、アルミニウム等の三価の金属塩等が挙げられる。
【０１７０】
これら金属塩の具体的な例を以下に示す。一価の金属の金属塩の具体例として、塩化ナトリウム、塩化カリウム、塩化リチウム、二価の金属の金属塩として塩化カルシウム、塩化亜鉛、硫酸銅、硫酸マグネシウム、硫酸マンガン等が挙げられる。三価の金属塩としては、塩化アルミニウム、塩化鉄等が挙げられる。これらは、目的に応じて適宜選択される。一般的には一価の金属塩より二価の金属塩のほうが臨界凝集濃度（凝析値或いは凝析点）が小さく、更に三価の金属塩の臨界凝集濃度は小さい。
【０１７１】
本発明で言う臨界凝集濃度とは、水性分散液中の分散物の安定性に関する指標であり、凝集剤を添加し、凝集が起こる点の濃度を示している。この臨界凝集濃度は、ラテックス自身及び分散剤により大きく変化する。例えば、岡村誠三他著高分子化学１７，６０１（１９６０）等に記述されており、これらの記載に従えば、その値を知ることが出来る。又、別の方法として、目的とする粒子分散液に所望の塩を濃度を変えて添加し、その分散液のζ電位を測定し、ζ電位が変化し出す点の塩濃度を臨界凝集濃度とすることも可能である。
【０１７２】
本発明では、金属塩を用いて臨界凝集濃度以上の濃度になるように重合体微粒子分散液を処理する。この時、当然の事ながら、金属塩を直接加えるか、水溶液として加えるかは、その目的に応じて任意に選択される。水溶液として加える場合には、重合体粒子分散液の容量と金属塩水溶液の総容量に対し、添加した金属塩が重合体粒子の臨界凝集濃度以上になる必要がある。
【０１７３】
本発明における凝集剤たる金属塩の濃度は、臨界凝集濃度以上であれば良いが、好ましくは臨界凝集濃度の１．２倍以上、更に好ましくは１．５倍以上添加される。
【０１７４】
（着色剤）
本発明に係るトナーは、上記の複合樹脂粒子と、着色剤粒子とを塩析／融着して得られる。
【０１７５】
本発明に係るトナーを構成する着色剤（複合樹脂粒子との塩析／融着に供される着色剤粒子）としては、各種の無機顔料、有機顔料、染料を挙げることができる。無機顔料としては、従来公知のものを用いることができる。具体的な無機顔料を以下に例示する。
【０１７６】
黒色の顔料としては、例えば、ファーネスブラック、チャンネルブラック、アセチレンブラック、サーマルブラック、ランプブラック等のカーボンブラック、更にマグネタイト、フェライト等の磁性粉も用いられる。
【０１７７】
これらの無機顔料は所望に応じて単独または複数を選択併用する事が可能である。また顔料の添加量は重合体に対して２〜２０質量％であり、好ましくは３〜１５質量％が選択される。
【０１７８】
磁性トナーとして使用する際には、前述のマグネタイトを添加することができる。この場合には所定の磁気特性を付与する観点から、トナー中に２０〜６０質量％添加することが好ましい。
【０１７９】
有機顔料及び染料としても従来公知のものを用いることができる。具体的な有機顔料及び染料を以下に例示する。
【０１８０】
マゼンタまたはレッド用の顔料としては、例えば、Ｃ．Ｉ．ピグメントレッド２、Ｃ．Ｉ．ピグメントレッド３、Ｃ．Ｉ．ピグメントレッド５、Ｃ．Ｉ．ピグメントレッド６、Ｃ．Ｉ．ピグメントレッド７、Ｃ．Ｉ．ピグメントレッド１５、Ｃ．Ｉ．ピグメントレッド１６、Ｃ．Ｉ．ピグメントレッド４８：１、Ｃ．Ｉ．ピグメントレッド５３：１、Ｃ．Ｉ．ピグメントレッド５７：１、Ｃ．Ｉ．ピグメントレッド１２２、Ｃ．Ｉ．ピグメントレッド１２３、Ｃ．Ｉ．ピグメントレッド１３９、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１７７、Ｃ．Ｉ．ピグメントレッド１７８、Ｃ．Ｉ．ピグメントレッド２２２等が挙げられる。
【０１８１】
オレンジまたはイエロー用の顔料としては、例えば、Ｃ．Ｉ．ピグメントオレンジ３１、Ｃ．Ｉ．ピグメントオレンジ４３、Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１５、Ｃ．Ｉ．ピグメントイエロー１７、Ｃ．Ｉ．ピグメントイエロー９３、Ｃ．Ｉ．ピグメントイエロー９４、Ｃ．Ｉ．ピグメントイエロー１３８、Ｃ．Ｉ．ピグメントイエロー１８０、Ｃ．Ｉ．ピグメントイエロー１８５、Ｃ．Ｉ．ピグメントイエロー１５５、Ｃ．Ｉ．ピグメントイエロー１５６等が挙げられる。
【０１８２】
グリーンまたはシアン用の顔料としては、例えば、Ｃ．Ｉ．ピグメントブルー１５、Ｃ．Ｉ．ピグメントブルー１５：２、Ｃ．Ｉ．ピグメントブルー１５：３、Ｃ．Ｉ．ピグメントブルー１６、Ｃ．Ｉ．ピグメントブルー６０、Ｃ．Ｉ．ピグメントグリーン７等が挙げられる。
【０１８３】
また、染料としては、例えば、Ｃ．Ｉ．ソルベントレッド１、同４９、同５２、同５８、同６３、同１１１、同１２２、Ｃ．Ｉ．ソルベントイエロー１９、同４４、同７７、同７９、同８１、同８２、同９３、同９８、同１０３、同１０４、同１１２、同１６２、Ｃ．Ｉ．ソルベントブルー２５、同３６、同６０、同７０、同９３、同９５等を用いることができ、またこれらの混合物も用いることができる。
【０１８４】
これらの有機顔料及び染料は、所望に応じて、単独または複数を選択併用することが可能である。また、顔料の添加量は、重合体に対して２〜２０質量％であり、好ましくは３〜１５質量％が選択される。
【０１８５】
本発明に係るトナーを構成する着色剤（着色剤粒子）は、表面改質されていてもよい。表面改質剤としては、従来公知のものを使用することができ、具体的にはシランカップリング剤、チタンカップリング剤、アルミニウムカップリング剤等を好ましく用いることができる。シランカップリング剤としては、例えば、メチルトリメトキシシラン、フェニルトリメトキシシラン、メチルフェニルジメトキシシラン、ジフェニルジメトキシシラン等のアルコキシシラン、ヘキサメチルジシロキサン等のシロキサン、γ−クロロプロピルトリメトキシシラン、ビニルトリクロロシラン、ビニルトリメトキシシラン、ビニルトリエトキシシラン、γ−メタクリロキシプロピルトリメトキシシラン、γ−グリシドキシプロピルトリメトキシシラン、γ−メルカプトプロピルトリメトキシシラン、γ−アミノプロピルトリエトキシシラン、γ−ウレイドプロピルトリエトキシシラン等が挙げられる。チタンカップリング剤としては、例えば、味の素社製の「プレンアクト」と称する商品名で市販されているＴＴＳ、９Ｓ、３８Ｓ、４１Ｂ、４６Ｂ、５５、１３８Ｓ、２３８Ｓ等、日本曹達社製の市販品Ａ−１、Ｂ−１、ＴＯＴ、ＴＳＴ、ＴＡＡ、ＴＡＴ、ＴＬＡ、ＴＯＧ、ＴＢＳＴＡ、Ａ−１０、ＴＢＴ、Ｂ−２、Ｂ−４、Ｂ−７、Ｂ−１０、ＴＢＳＴＡ−４００、ＴＴＳ、ＴＯＡ−３０、ＴＳＤＭＡ、ＴＴＡＢ、ＴＴＯＰ等が挙げられる。アルミニウムカップリング剤としては、例えば、味の素社製の「プレンアクトＡＬ−Ｍ」等が挙げられる。
【０１８６】
これらの表面改質剤の添加量は、着色剤に対して０．０１〜２０質量％であることが好ましく、更に好ましくは０．１〜５質量％とされる。
【０１８７】
着色剤粒子の表面改質法としては、着色剤粒子の分散液中に表面改質剤を添加し、この系を加熱して反応させる方法を挙げることができる。
【０１８８】
表面改質された着色剤粒子は、濾過により採取され、同一の溶媒による洗浄処理と濾過処理が繰り返された後、乾燥処理される。
【０１８９】
（離型剤）
本発明に使用されるトナーは、離型剤を内包した樹脂粒子を水系媒体中に於いて融着させたトナーであることが好ましい。この様に樹脂粒子中に離型剤を内包させた樹脂粒子を着色剤粒子と水系媒体中で塩析／融着させることで、微細に離型剤が分散されたトナーを得ることができる。
【０１９０】
本発明に係るトナーでは、離型剤として、低分子量ポリプロピレン（数平均分子量＝１５００〜９０００）や低分子量ポリエチレン等が好ましく、特に好ましくは、下記式で表されるエステル系化合物である。
【０１９１】
Ｒ1−（ＯＣＯ−Ｒ2）n
式中、ｎは１〜４の整数、好ましくは２〜４、さらに好ましくは３〜４、特に好ましくは４である。Ｒ1、Ｒ2は、各々置換基を有しても良い炭化水素基を示す。Ｒ1は、炭素数１〜４０、好ましくは１〜２０、さらに好ましくは２〜５がよい。Ｒ2は、炭素数１〜４０、好ましくは１６〜３０、さらに好ましくは１８〜２６がよい。
【０１９２】
次に代表的な化合物の例を以下に示す。
【０１９３】
【化３】
0003925163.tif 000005
【０１９４】
【化４】
0003925163.tif 000006
【０１９５】
上記化合物の添加量は、トナー全体に対し１〜３０質量％、好ましくは２〜２０質量％、さらに好ましくは３〜１５質量％である。
【０１９６】
本発明に係るトナーでは、ミニエマルジョン重合法により樹脂粒子中に上記離型剤を内包させ、トナー粒子とともに塩析、融着させて調製することが好ましい。
【０１９７】
（荷電制御剤）
トナーは、着色剤、離型剤以外にトナー用材料として種々の機能を付与することのできる材料を添加することができる。具体的には、荷電制御剤等が挙げられる。これらの成分は前述の塩析／融着段階で樹脂粒子と着色剤粒子と同時に添加し、トナー中に包含する方法、樹脂粒子自体に添加する方法等種々の方法で添加することができる。
【０１９８】
荷電制御剤は、種々の公知のもので、且つ水中に分散することができるものを使用することができる。具体的には、ニグロシン系染料、ナフテン酸または高級脂肪酸の金属塩、アルコキシル化アミン、第４級アンモニウム塩化合物、アゾ系金属錯体、サリチル酸金属塩あるいはその金属錯体等が挙げられる。
【０１９９】
（外添剤）
本発明に係るトナーには、流動性の改良やクリーニング性の向上などの目的で、いわゆる外添剤を添加して使用することができる。これら外添剤としては特に限定されるものでは無く、種々の無機微粒子、有機微粒子及び滑剤を使用することができる。
【０２００】
外添剤として使用できる無機微粒子としては、従来公知のものを挙げることができる。具体的には、シリカ微粒子、チタン微粒子、アルミナ微粒子等を好ましく用いることができる。これら無機微粒子は疎水性であることが好ましい。
【０２０１】
シリカ微粒子の具体例としては、日本アエロジル（株）製の市販品Ｒ−８０５、Ｒ−９７６、Ｒ−９７４、Ｒ−９７２、Ｒ−８１２、Ｒ−８０９、ヘキスト（株）製のＨＶＫ−２１５０、Ｈ−２００、キャボット（株）製の市販品ＴＳ−７２０、ＴＳ−５３０、ＴＳ−６１０、Ｈ−５、ＭＳ−５等が挙げられる。
【０２０２】
チタン微粒子の具体例としては、例えば、日本アエロジル（株）製の市販品Ｔ−８０５、Ｔ−６０４、テイカ（株）製の市販品ＭＴ−１００Ｓ、ＭＴ−１００Ｂ、ＭＴ−５００ＢＳ、ＭＴ−６００、ＭＴ−６００ＳＳ、ＪＡ−１、富士チタン（株）製の市販品ＴＡ−３００ＳＩ、ＴＡ−５００、ＴＡＦ−１３０、ＴＡＦ−５１０、ＴＡＦ−５１０Ｔ、出光興産（株）製の市販品ＩＴ−Ｓ、ＩＴ−ＯＡ、ＩＴ−ＯＢ、ＩＴ−ＯＣ等が挙げられる。
【０２０３】
アルミナ微粒子の具体例としては、例えば、日本アエロジル（株）製の市販品ＲＦＹ−Ｃ、Ｃ−６０４、石原産業（株）製の市販品ＴＴＯ−５５等が挙げられる。
【０２０４】
外添剤として使用できる有機微粒子としては、数平均一次粒子径が１０〜２０００ｎｍ程度の球形の微粒子を挙げることができる。かかる有機微粒子の構成材料としては、ポリスチレン、ポリメチルメタクリレート、スチレン−メチルメタクリレート共重合体などのを挙げることができる。
【０２０５】
外添剤として使用できる滑剤としては、高級脂肪酸の金属塩を挙げることができる。かかる高級脂肪酸の金属塩の具体例としては、ステアリン酸亜鉛、ステアリン酸アルミニウム、ステアリン酸銅、ステアリン酸マグネシウム、ステアリン酸カルシウム等のステアリン酸金属塩；オレイン酸亜鉛、オレイン酸マンガン、オレイン酸鉄、オレイン酸銅、オレイン酸マグネシウム等のオレイン酸金属塩；パルミチン酸亜鉛、パルミチン酸銅、パルミチン酸マグネシウム、パルミチン酸カルシウム等のパルミチン酸金属塩；リノール酸亜鉛、リノール酸カルシウム等のリノール酸金属塩；リシノール酸亜鉛、リシノール酸カルシウムなどのリシノール酸金属塩等が挙げられる。
【０２０６】
外添剤の添加量としては、トナーに対して０．１〜５質量％程度であることが好ましい。
【０２０７】
〈外添剤の添加工程〉
この工程は、乾燥処理されたトナー粒子に外添剤を添加する工程である。
【０２０８】
外添剤を添加するために使用される装置としては、タービュラーミキサー、ヘンシエルミキサー、ナウターミキサー、Ｖ型混合機などの種々の公知の混合装置を挙げることができる。
【０２０９】
（トナー粒子）
本発明に係るトナーの粒径は、個数平均粒径で３〜１０μｍであることが好ましく、更に好ましくは３〜８μｍとされる。この粒径は、トナーの製造方法において、凝集剤（塩析剤）の濃度や有機溶媒の添加量、融着時間、重合体の組成によって制御することができる。
【０２１０】
個数平均粒径が３〜１０μｍであることにより、定着工程において、飛翔して加熱部材に付着しオフセットを発生させる付着力の大きいトナー微粒子が少なくなり、また、転写効率が高くなってハーフトーンの画質が向上し、細線やドット等の画質が向上する。
【０２１１】
トナーの個数平均粒径は、コールターカウンターＴＡ−II、コールターマルチサイザー、ＳＬＡＤ１１００（島津製作所社製レーザー回折式粒径測定装置）等を用いて測定することができる。
【０２１２】
本発明においては、コールターマルチサイザーを用い、粒度分布を出力するインターフェース（日科機社製）、パーソナルコンピューターを接続して使用した。前記コールターマルチサイザーにおけるアパーチャーとしては、１００μｍのものを用いて、２μｍ以上（例えば２〜４０μｍ）のトナーの体積分布を測定して粒度分布および平均粒径を算出した。
【０２１３】
〈トナー粒子の好ましい形状係数の範囲〉
本発明に係るトナーの形状係数は、１．０〜１．６のものが６５個数％以上、好ましくは１．２〜１．６のものが６５個数％以上、特に好ましくは１．２〜１．６のものが７０個数％以上のものである。
【０２１４】
本発明に係るトナーの形状係数は、下記式により示されるものであり、トナー粒子の丸さの度合いを示す。
【０２１５】
形状係数＝（（最大径／２）２×π）／投影面積
ここに、最大径とは、トナー粒子の平面上への投影像を２本の平行線ではさんだとき、その平行線の間隔が最大となる粒子の幅をいう。また、投影面積とは、トナー粒子の平面上への投影像の面積をいう。本発明では、この形状係数は、走査型電子顕微鏡により２０００倍にトナー粒子を拡大した写真を撮影し、ついでこの写真に基づいて「ＳＣＡＮＮＩＮＧ  ＩＭＡＧＥ  ＡＮＡＬＹＺＥＲ」（日本電子社製）を使用して写真画像の解析を行うことにより測定した。この際、１００個のトナー粒子を使用して本発明の形状係数を上記算出式にて測定したものである。
【０２１６】
本発明に係るトナーとしては、トナー粒子の粒径をＤ（μｍ）とするとき、自然対数ｌｎＤを横軸にとり、この横軸を０．２３間隔で複数の階級に分けた個数基準の粒度分布を示すヒストグラムにおいて、最頻階級に含まれるトナー粒子の相対度数（ｍ１）と、前記最頻階級の次に頻度の高い階級に含まれるトナー粒子の相対度数（ｍ２）との和（Ｍ）が７０％以上であるトナーであることが好ましい。
【０２１７】
相対度数（ｍ１）と相対度数（ｍ２）との和（Ｍ）が７０％以上であることにより、トナー粒子の粒度分布の分散が狭くなるので、当該トナーを画像形成工程に用いることにより選択現像の発生を確実に抑制することができる。
【０２１８】
本発明において、前記の個数基準の粒度分布を示すヒストグラムは、自然対数ｌｎＤ（Ｄ：個々のトナー粒子の粒径）を０．２３間隔で複数の階級（０〜０．２３：０．２３〜０．４６：０．４６〜０．６９：０．６９〜０．９２：０．９２〜１．１５：１．１５〜１．３８：１．３８〜１．６１：１．６１〜１．８４：１．８４〜２．０７：２．０７〜２．３０：２．３０〜２．５３：２．５３〜２．７６・・・）に分けた個数基準の粒度分布を示すヒストグラムであり、このヒストグラムは、下記の条件に従って、コールターマルチサイザーにより測定されたサンプルの粒径データを、Ｉ／Ｏユニットを介してコンピュータに転送し、当該コンピュータにおいて、粒度分布分析プログラムにより作成されたものである。
【０２１９】
〔測定条件〕
１：アパーチャー：１００μｍ
２：サンプル調製法：電解液〔ＩＳＯＴＯＮ  Ｒ−１１（コールターサイエンティフィックジャパン社製）〕５０〜１００ｍｌに界面活性剤（中性洗剤）を適量加えて攪拌し、これに測定試料１０〜２０ｍｇを加える。この系を超音波分散機にて１分間分散処理することにより調製する。
【０２２０】
（現像剤）
本発明に係るトナーは、一成分現像剤でも二成分現像剤として用いてもよい。
【０２２１】
一成分現像剤として用いる場合は、非磁性一成分現像剤、あるいはトナー中に０．１〜０．５μｍ程度の磁性粒子を含有させ磁性一成分現像剤としたものがあげられ、いずれも使用することができる。
【０２２２】
また、キャリアと混合して二成分現像剤として用いることができる。この場合は、キャリアの磁性粒子として、鉄、フェライト、マグネタイト等の金属、それらの金属とアルミニウム、鉛等の金属との合金等の従来から公知の材料を用いることが出来る。特にフェライト粒子が好ましい。上記磁性粒子は、その体積平均粒径としては１５〜１００μｍ、より好ましくは２５〜８０μｍのものがよい。
【０２２３】
キャリアの体積平均粒径の測定は、代表的には湿式分散機を備えたレーザ回折式粒度分布測定装置「ヘロス（ＨＥＬＯＳ）」（シンパティック（ＳＹＭＰＡＴＥＣ）社製）により測定することができる。
【０２２４】
キャリアは、磁性粒子が更に樹脂により被覆されているもの、あるいは樹脂中に磁性粒子を分散させたいわゆる樹脂分散型キャリアが好ましい。コーティング用の樹脂組成としては、特に限定は無いが、例えば、オレフィン系樹脂、スチレン系樹脂、スチレン−アクリル系樹脂、シリコーン系樹脂、エステル系樹脂或いはフッ素含有重合体系樹脂等が用いられる。また、樹脂分散型キャリアを構成するための樹脂としては、特に限定されず公知のものを使用することができ、例えば、スチレン−アクリル系樹脂、ポリエステル樹脂、フッ素系樹脂、フェノール樹脂等を使用することができる。
【０２２５】
（画像形成方法）
本発明に係るトナーは、トナー像が形成された画像形成基材を、前述の図１、図２で説明した定着装置を構成する加熱ローラとエンドレスベルトとの間に通過させて定着する工程を含む画像形成方法に好適に使用される。
【０２２６】
本発明に係る画像形成方法については、前述のごとく図１及び図２を用いて詳細に説明したが、その他の事項について、以下補足説明を行う。
【０２２７】
金属製のコア３としては、その内径は１０〜７０ｍｍが好ましく、またその肉厚は０．１〜１５ｍｍが好ましく、省エネルギーの要請（薄肉化）と、強度（構成材料に依存）とのバランスを考慮して決定される。例えば、０．５７ｍｍの鉄よりなるコアと同等の強度を、アルミニウムよりなる芯金で保持するためには、その肉厚を０．８ｍｍとすることが好ましい。
【０２２８】
離型層５を構成するフッ素樹脂層の厚みは１０〜５００μｍとされ、好ましくは２０〜４００μｍとされる。離型層５の厚みが１０μｍ未満であると、離型層としての機能を十分に発揮することができず、定着装置としての耐久性を確保することができない。一方、５００μｍを超えると、加熱ローラの熱電導度が低下するために、ローラ表面温度を一定に制御できなくなる。
【０２２９】
加熱ローラ１と圧力ローラ６との当接荷重（総荷重）としては、通常４０〜３５０Ｎとされ、好ましくは５０〜３００Ｎ、さらに好ましくは５０〜２５０Ｎとされる。この当接荷重は、加熱ローラ１の強度（コア３の肉厚）を考慮して規定され、例えば０．３ｍｍの鉄よりなるコアを有する加熱ローラにあっては、２５０Ｎ以下とすることが好ましい。
【０２３０】
また、耐オフセット性および定着性の観点から、ニップ幅としては４〜１０ｍｍであることが好ましく、当該ニップの面圧は０．６×１０5Ｐａ〜１．５×１０5Ｐａであることが好ましい。
【０２３１】
図１、図２に示した定着装置による定着条件の一例を示せば、定着温度（加熱ローラ１の表面温度）が１５０〜２１０℃とされ、定着線速が８０〜６４０ｍｍ／ｓｅｃとされる。
【０２３２】
本発明において使用する定着装置には、必要に応じてクリーニング機構を付与してもよい。この場合には、シリコーンオイルを定着部の上ローラ（加熱ローラ）に供給する方式として、シリコーンオイルを含浸したパッド、ローラ、ウェッブ等で供給し、クリーニングする方法が使用できる。
【０２３３】
シリコーンオイルとしては耐熱性の高いものが使用され、ポリジメチルシロキサン、ポリフェニルメチルシロキサン、ポリジフェニルシロキサン等が使用される。粘度の低いものは使用時に流出量が大きくなることから、２０℃における粘度が１〜１００Ｐａ・ｓのものが好適に使用される。
【０２３４】
但し、本発明による効果は、シリコーンオイルを供給しない、または、シリコーンオイルの供給量がきわめて低い定着装置により、画像を形成する工程を含む場合に特に顕著に発揮される。従って、シリコーンオイルを供給する場合であっても、その供給量はＡ４用紙１枚当たり２ｍｇ以下とすることが好ましい。
【０２３５】
シリコーンオイルの供給量をＡ４用紙１枚当たり２ｍｇ以下とすることにより、定着後の転写紙（画像支持体）に対するシリコーンオイルの付着量が少なくなり、転写紙へ付着したシリコーンオイルによるボールペン等の油性ペンの記入しずらさがなく、加筆性が損なわれることはない。
【０２３６】
また、シリコーンオイルの変質による耐オフセット性の経時的な低下、シリコーンオイルによる光学系や帯電極の汚染などの問題を回避することができる。
【０２３７】
ここに、シリコーンオイルの供給量は、所定温度に加熱した定着装置（ローラ間）に転写紙（Ａ４サイズの白紙）を連続して１００枚通過させ、通紙前後における定着装置の質量変化（Δｗ）を測定して算出される（Δｗ／１００）。
【０２３８】
【実施例】
以下、本発明を実施例により更に具体的に説明するが、本発明はこれらの実施態様に限定されるものではない。
【０２３９】
《各種消臭剤の調製》
下記に示す方法に従って、消臭剤１〜４を調製した。
【０２４０】
〈消臭剤１：植物抽出成分の消臭剤〉
市販の植物抽出成分の消臭剤であるＦ１１８（ファイン２社製）１０ｇを、４０℃のイオン交換水２ｋｇに溶解して、消臭剤１を調製した。
【０２４１】
〈消臭剤２：酵素系の消臭剤〉
市販の消臭剤であるバイオダッシュＰ−５００（ダイソー社製）５ｇを、４０℃のイオン交換水２ｋｇに溶解して、消臭剤２を調製した。
【０２４２】
〈消臭剤３：植物抽出成分を含む酵素系消臭剤〉
市販の消臭剤であるバイオＣ（コンソルコーポレーション社製  酵素系の消臭剤で植物抽出成分を含んでいる）５ｇを、４０℃のイオン交換水２ｋｇに溶解して、消臭剤３を調製した。
【０２４３】
〈消臭剤４：アミリスオイル系消臭剤〉
アミリスオイル２ｇを界面活性剤を含むイオン交換水２００ｍで分散して、乳化液である消臭剤４を調製した。
【０２４４】
《トナー、現像剤の調製》
（樹脂粒子の調製）
〔樹脂粒子１ＨＭＬの調製〕
〈１：核粒子の調製（第１段重合）〉
攪拌装置、温度センサー、冷却管、窒素導入装置を取り付けた５０００ｍｌのセパラブルフラスコに、アニオン系界面活性剤Ａ（Ｃ10Ｈ21（ＯＣＨ2ＣＨ2）2ＯＳＯ4Ｎａ）７．０８ｇをイオン交換水３０１０ｇに溶解した界面活性剤溶液（水系媒体）を仕込み、窒素気流下２３０ｒｐｍの攪拌速度で攪拌しながら、内温を８０℃に昇温した。
【０２４５】
この界面活性剤溶液に、重合開始剤（過硫酸カリウム：ＫＰＳ）９．２ｇをイオン交換水２００ｇに溶解した開始剤溶液を添加し、温度を７５℃とした後、スチレン７０．１ｇ、ｎ−ブチルアクリレート１９．９ｇ、メタクリル酸１０．９ｇからなる単量体混合液を１時間かけて滴下し、この系を７５℃にて２時間にわたり加熱、攪拌することにより重合（第１段重合）を行い、樹脂粒子（高分子量樹脂からなる樹脂粒子の分散液）を調製した。これを樹脂粒子（１Ｈ）とする。
【０２４６】
〈２：中間層の形成（第２段重合）〉
攪拌装置を取り付けたフラスコ内において、スチレン１０５．６ｇ、ｎ−ブチルアクリレート３０．０ｇ、メタクリル酸１５．４ｇ、ｎ−オクチル−３−メルカプトプロピオン酸エステル５．６ｇからなる単量体混合液に、離型剤として前記例示化合物１９）を９８．０ｇ添加し、９０℃で加温、溶解して単量体溶液１を調製した。次いで、上記アニオン系界面活性剤Ａ１．６ｇを、イオン交換水２７００ｍｌに溶解した界面活性剤溶液を９８℃に加熱し、この界面活性剤溶液に、核粒子の分散液である前記樹脂粒子（１Ｈ）を固形分換算で２８ｇ添加した後、循環経路を有する機械式分散機「クレアミックス（ＣＬＥＡＲＭＩＸ）」（エム・テクニック（株）製）により、上記調製した単量体溶液１を混合分散し、均一な分散粒子径（２８４ｎｍ）を有する乳化粒子を含む乳化液を調製した。
【０２４７】
次いで、この乳化液に重合開始剤（ＫＰＳ）５．１ｇをイオン交換水２４０ｍｌに溶解した開始剤溶液とイオン交換水７５０ｍｌとを添加し、この系を９８℃にて１２時間にわたり加熱攪拌することにより重合（第２段重合）を行い、樹脂粒子（高分子量樹脂からなる樹脂粒子の表面が中間分子量樹脂により被覆された構造の複合樹脂粒子の分散液）を得た。これを樹脂粒子（１ＨＭ）とする。
【０２４８】
上記樹脂粒子（１ＨＭ）を乾燥し、走査型電子顕微鏡で観察したところ、ラテックスに取り囲まれなかった例示化合物１９）を主成分とする粒子（４００〜１０００ｎｍ）が観察された。
【０２４９】
〈３：外層の形成（第３段重合）〉
上記調製した樹脂粒子（１ＨＭ）に、重合開始剤（ＫＰＳ）７．４ｇをイオン交換水２００ｍｌに溶解した開始剤溶液を添加し、８０℃の温度条件下で、スチレン３００ｇ、ｎ−ブチルアクリレート９５ｇ、メタクリル酸３５．４ｇ、ｎ−オクチル−３−メルカプトプロピオン酸エステル１０．４ｇからなる単量体混合液を１時間かけて滴下した。滴下終了後、２時間にわたり加熱攪拌することにより重合（第３段重合）を行った後、２８℃まで冷却し、樹脂粒子（高分子量樹脂からなる中心部と、中間分子量樹脂からなる中間層と、低分子量樹脂からなる外層とを有し、中間層に離型剤として例示化合物１９）が含有されている複合樹脂粒子の分散液）を得た。この樹脂粒子を樹脂粒子（１ＨＭＬ）とする。
【０２５０】
この樹脂粒子（１ＨＭＬ）を構成する複合樹脂粒子は、１３８，０００、７８，０００および１４，５００にピーク分子量を有するものであり、また、この複合樹脂粒子の質量平均粒径は１２４ｎｍであった。
【０２５１】
〔樹脂粒子（２ＨＭＬ）の調製〕
上記樹脂粒子（１ＨＭＬ）の調製において、中間層の形成（第二段重合）におけるメタクリル酸の添加量を１５．４ｇから１０．５ｇに、更に外層の形成（第三段重合）において、メタクリル酸の添加量を３５．４ｇから１８．５ｇに変更した以外は同様にして、樹脂粒子（高分子量樹脂からなる中心部と、中間分子量樹脂からなる中間層と、低分子量樹脂からなる外層とを有する複合樹脂粒子の分散液）を調製した。この樹脂粒子を「樹脂粒子（２ＨＭＬ）」とする。
【０２５２】
この樹脂粒子（２ＨＭＬ）を構成する複合樹脂粒子は、１１８，０００、８０，０００および１３，５００にピーク分子量を有するものであり、また、この複合樹脂粒子の質量平均粒径は１１０ｎｍであった。
【０２５３】
（トナーの調製）
〔トナー粒子の調製〕
〈トナー粒子１〜４の調製〉
アニオン系界面活性剤Ｂ（ドデシル硫酸ナトリウム）の５９．０ｇを、イオン交換水１６００ｍｌに攪拌、溶解した。この溶液を攪拌しながら、カーボンブラック「リーガル３３０」（キャボット社製）４２０．０ｇを徐々に添加し、次いで、「クレアミックス」（エム・テクニック社製）を用いて分散処理することにより、着色剤粒子の分散液（以下、着色剤分散液１という。）を調製した。この着色剤分散液１における着色剤粒子の粒子径を、電気泳動光散乱光度計「ＥＬＳ−８００」（大塚電子社製）を用いて測定したところ、質量平均粒子径で９８ｎｍであった。
【０２５４】
前記調製した樹脂粒子（１ＨＭＬ）を４２０．７ｇ（固形分換算）と、イオン交換水を９００ｇと、上記調製した着色剤分散液１の１６６ｇとを、温度センサー、冷却管、窒素導入装置、攪拌装置を取り付けた反応容器（四つ口フラスコ）に入れ攪拌した。容器内の温度を３０℃に調整した後、この溶液に５モル／Ｌの水酸化ナトリウム水溶液を加えてｐＨを９．０に調整した。
【０２５５】
次いで、表２に記載の組み合わせで各凝集剤をイオン交換水１０００ｍｌに溶解した水溶液を、攪拌下で３０℃にて１０分間かけて添加した。３分間放置した後に昇温を開始し、この水溶液を３０分間かけて９０℃まで昇温し、粒子の成長を開始した。その状態で、「コールターカウンターＴＡ−II」にて会合粒子の粒径を測定し、体積平均粒径が４．０μｍになった時点で、表２に記載の停止剤をイオン交換水１０００ｍｌに溶解した水溶液を添加して粒子成長を停止させた。さらに、熟成処理として液温度９８℃にて２時間にわたり加熱攪拌することにより融着を継続させた。その後、８℃／分の条件で３０℃まで冷却した。次いで、塩酸を添加してｐＨを２．０に調整し、攪拌を停止した。生成した会合粒子をヌッチェで濾過し、４５℃のイオン交換水で繰り返し洗浄した後、前記調製した各消臭剤を表２に記載の組み合わせで、それぞれヌッチェ上に注いで濾過した後、４０℃の温風で乾燥することにより、表２に記載の構成からなる本発明のトナー粒子１〜４を調製した。
【０２５６】
〈トナー粒子５〜７の調製〉
上記トナー粒子１〜４の調製において、樹脂粒子（１ＨＭＬ）に代えて樹脂粒子（２ＨＭＬ）を用い、更に表２に記載のように凝集剤及び停止剤の種類及び添加量と消臭剤の種類を変更して、トナー粒子５〜７を調製した。
【０２５７】
〈比較トナー粒子１の調製〉
スチレン、アクリル酸よりなる分子量３，０００に極大値を有する重合体の５５質量部と、スチレン、ブチルアクリレート、アクリル酸よりなる分子量１００，０００に極大値を有する重合体の２０質量部と、スチレン、ブチルアクリレートよりなる分子量６５０，０００に極大値を有する重合体の２５質量部とを、キシレン中で均一にブレンドした。減圧下でキシレンを留去して、バインダー樹脂１を得た。
【０２５８】
バインダー樹脂１の１００質量部、カーボンブラック１０質量部及びポリプロピレンワックス４質量部を二軸ロール混練機にて溶融混練した後、ジェットミルにて粉砕した。次いで、風力分級機により体積平均粒径８．５μｍのトナー組成物を得た。このトナー組成物１００質量部に対し、疎水性シリカ１質量部を加え乾式ミキサーにて混合し、比較トナー粒子１を得た。
【０２５９】
この比較トナー粒子１の分子量分布を、ゲルパーミュエイションクロマトグラフィーにて測定した結果、そのクロマトグラムにおいて、分子量３，０００にメインピーク、分子量５００，０００に１つのピーク、分子量１３０，０００付近にショルダーを有していた。低分子量成分（ＬＰ）は６３質量％、中間分子量成分（ＭＰ）は２０質量％、高分子量成分（ＨＰ）は１７質量％であり、［ＭＰｒａｔｉｏ＋２×ＨＰｒａｔｉｏ］は５４質量％であった。また、この比較トナー粒子１のガラス転移点を測定した結果、ガラス転移点は５５℃であった。
【０２６０】
なお、カラス転移点温度の測定は、ＤＳＣで測定し、ベースラインと吸熱ピークの傾きとの交点をガラス転移点とした。具体的には、示差走査熱量計を用い、１００℃まで昇温しその温度にて３ｍｉｎ間放置した後、降下温度１０℃／ｍｉｎで室温まで冷却する。ついで、このサンプルを昇温速度１０℃／ｍｉｎで測定した際に、ガラス転移点以下のベースラインの延長線と、ピークの立ち上がり部分からピークの頂点までの間での最大傾斜を示す接線との交点をガラス転移点として測定した。測定装置としては、パーキンエルマー社製のＤＳＣ−７を使用した。
【０２６１】
【表２】
0003925163.tif 000007
【０２６２】
（各トナー粒子中の金属塩ａ、ｂ及びメタクリル酸含有率の測定）
上記調製した各トナーについて、請求項１及び３で規定する金属塩ａ、ｂの含有率及びメタクリル酸含有率を測定し、得られた結果を表３に示す。
【０２６３】
なお、各トナー中の金属塩ａ、ｂの含有率の測定は、蛍光Ｘ線分析装置「システム３２７０型」（理学電気工業社製）を用いて、無機塩の金属種（例えば、塩化カルシウムに由来するカルシウム等）から発する蛍光Ｘ線強度及びそれに対応する塩基の蛍光Ｘ線強度を測定して求めた、また、メタクリル酸の含有率は、熱分解ガスクロマトブラフ法で求めた。
【０２６４】
【表３】
0003925163.tif 000008
【０２６５】
（現像剤の調製）
現像剤としては体積平均粒径６０μｍのシリコーンコートキャリアを用い、トナー濃度が６％となるようそれぞれのトナーと混合し用いた。
【０２６６】
《画像形成及び形成画像の評価》
（画像形成）
加圧用ベルトとして、ポリイミド製エンドレスベルト状のベース基材上に、特開２００１−６００５０の実施例２に記載のゴム組成物を２００μｍの厚みにコーティングし、２３０℃で３時間焼き付けを行い、図２に記載の様に弾性体層１４を形成したものを用いた。
【０２６７】
図２で示す定着ユニットには、加熱ローラ１内部に、発熱体１０として８００Ｗのハロゲンランプが設けられており、加熱ローラの表面温度を１７０℃、定着スピードを２２０ｍｍ／ｓｅｃ、ニップ幅を１０ｍｍに設定した。また、加熱ローラ表面に離型剤オイルを供給する為の離型剤塗布装置を設けた。未定着トナー像を、加熱ローラ１とエンドレスベルト２とによって形成されるニップ＃域に導入して通過させ、熱および圧力によって、基材上に印字した各トナー画像を定着させ、その定着状態について、下記の評価を行った。なお、未定着トナー像のトナー密度は１．５ｍｇ／ｃｍ2であった。
【０２６８】
〈定着可能温度域の測定〉
定着ロールの温度を１３０℃〜２４０℃の範囲で１０℃刻みで変更し、定着画像を作製した。なお、定着画像の出力に当たっては、Ａ４サイズの普通紙（坪量６４ｇ／ｍ2）を使用した。
【０２６９】
得られた定着画像の定着強度を、「電子写真技術の基礎と応用：電子写真学会編」第９章１．４項に記載のメンディングテープ剥離法に準じた方法により、定着率の評価を行った。具体的には、各トナーの付着量が０．６ｍｇ／ｃｍ2である２．５４ｃｍ角のベタ定着画像を作製した後、スコッチメンディングテープ（住友３Ｍ社製）による剥離前後の画像濃度を測定し、画像濃度の残存率を定着率として測定した。画像濃度の測定には、マクベス社製の反射濃度計ＲＤ−９１８を使用し、定着率が９５％以上得られた定着温度を定着可能温度と定義した。
【０２７０】
以上の方法により測定した定着可能温度について、下記に示す基準に則り定着可能温度域のランク付を行った。
【０２７１】
◎（優良）：定着可能温度領域が１００℃以上ある
○（良好）：定着可能温度領域が７０℃以上１００℃未満である
△（実用可能）：定着可能温度領域が４０℃以上７０℃未満である
×（不良）：定着可能温度領域が４０℃未満である
〈耐オフセット性の評価〉
Ａ４サイズの転写紙に、各トナーを用いて１０００枚連続印字した後、白紙を印字し、オフセットによる白紙の汚れと定着部材表面のトナー汚れを目視にて観察した。なお、転写紙としては上質紙２００ｇ／ｍ2の厚紙を使用し、紙進行方向（加熱ローラ周方向）に平行な、幅０．３ｍｍ、長さ１５０ｍｍの線画像を形成し、下記に記載の基準に則りオフセット性の評価を行った。
【０２７２】
◎：画像オフセット、加熱ローラのトナー汚れ共に、全く認められない
○：画像オフセットは確認できないが、加熱ローラにトナー汚れが認められる
×：画像オフセットが明らかに確認できる
上記ランクにおいて、◎、○は実用可、×は実用不可であると判断した。
【０２７３】
〈定着部材の寿命の評価〉
上記記載の条件で、連続印字を行い、エンドレスベルト、または加熱ローラの表面に清掃不能となるまでトナーがこびり付く、またはエンドレスベルト、または加熱ローラ表面の離型層が剥離したことによる画像不良が検出され始めた枚数を、定着部材の寿命の尺度とした。
【０２７４】
〈定着時の臭気の評価〉
排気フィルターを取り外し、図２で記載の定着ユニットを有する電子写真装置を用いて、各トナーにより画像面積７％のチャートを連続１０００枚プリントし、その際の定着臭気について、一般的なパネラー２０人により下記の基準に則り臭気の判定を行った。
【０２７５】
◎：ほとんど臭気は認められない
○：僅かに臭気は認められるが、特に不快感はない
×：不快感のある臭気が認められる
以上により得られた結果を表４に示す。
【０２７６】
【表４】
0003925163.tif 000009
【０２７７】
表４より明らかなように、周回移動するエンドレスベルトを有し、エンドレスベルト上に弾性体層が形成された加熱定着装置を用いた定着方法においては、本発明に係る消臭剤を含有する重合トナー粒子を用いたトナーを用いることにより、比較例に対して、定着温度領域、耐オフセット性に優れ、定着部材の寿命が長く、かつ定着時の臭気の発生がほとんどないことが判る。
【０２７８】
【発明の効果】
本発明により、定着温度領域が広く、耐オフセット性に優れ、定着部材の寿命が長く、かつ定着時の臭気が低減された電子写真装置を提供することができた。
【図面の簡単な説明】
【図１】本発明に係るエンドレスベルトを有する定着装置の一例を示す概略図である。
【図２】本発明に係るエンドレスベルトを有する定着装置の他の一例を示す概略図である。
【符号の説明】
１  加熱ローラ
２  エンドレスベルト
３  コア
４、１４  弾性体層
５  剥離層
６  圧力ローラ
７、８  サポートローラ
９  圧力サポートローラ
１０  発熱体
１１  温度センサー
１２  基材
１３  トナー
１５  表面層
【図１】
0003925163.tif 000010
【図２】
0003925163.tif 000011